(57)【要約】［課題］結晶粒界を無くした大型の単結晶であり、さらには垂直方向，水平方向のいずれの方向に対しても組成が最適添加物濃度で均質な高品質単結晶を製造すること。［解決手段］単結晶製造装置であって、粒状原料を一定量、下方に位置する粒状原料融解手段に供給する粒状原料供給手段と、前記粒状原料供給手段から供給される粒状原料を加熱、融解して原料融液とし、下方に位置する単結晶製造用ルツボ内に前記原料融液を供給する粒状原料融解手段と、種子単結晶が底部に設置される単結晶製造用ルツボと、前記単結晶製造用ルツボ内の種子単結晶の上面に赤外線を照射する第１赤外線照射装置と、を有する結晶化手段と、を少なくとも備え、前記種子単結晶の上面に赤外線を照射して形成される融液中に、前記粒状原料融解手段から供給される原料融液を落とし、形成される混合融液から単結晶を析出させるよう構成されている。
2019186871.tif 000002
【特許請求の範囲】
【請求項１】
単結晶製造用ルツボ内に種子単結晶を設置しておき、粒状原料融解手段で粒状原料を溶融し得られた原料融液を前記単結晶製造用ルツボ内に供給し、前記種子単結晶上に固体として単結晶を析出させ、大型単結晶を製造する単結晶製造装置であって、
前記単結晶製造装置は、
前記粒状原料を一定量、下方に位置する粒状原料融解手段に供給する粒状原料供給手段と、
前記粒状原料供給手段から供給される粒状原料を加熱、融解して原料融液とし、下方に位置する前記単結晶製造用ルツボ内に前記原料融液を供給する粒状原料融解手段と、
前記種子単結晶が底部に設置される単結晶製造用ルツボと、前記単結晶製造用ルツボ内の種子単結晶の上面に赤外線を照射する第１赤外線照射装置と、を有する結晶化手段と、
を少なくとも備え、
前記種子単結晶の上面に赤外線を照射して形成される融液中に、前記粒状原料融解手段から供給される原料融液を落とし、形成される混合融液から単結晶を析出させるよう構成されていることを特徴とする単結晶製造装置。
【請求項２】
前記粒状原料供給手段が、
前記粒状原料を収容するホッパーと、
前記ホッパー内の粒状原料を所定の供給速度に調整して一定量を下方に供給する粒状原料定量供給装置と、
を有することを特徴とする請求項１に記載の単結晶製造装置。
【請求項３】
前記粒状原料供給手段が、
前記ホッパー内の粒状原料を掻き出して下方に供給する粒状原料掻き出し装置を有することを特徴とする請求項１または２に記載の単結晶製造装置。
【請求項４】
前記粒状原料供給手段が、
前記粒状原料定量供給装置から供給される粒状原料を下方の粒状原料融解手段の所定の位置に供給する供給管を有することを特徴とする請求項２または３に記載の単結晶製造装置。
【請求項５】
前記供給管の材質が、石英であることを特徴とする請求項４に記載の単結晶製造装置。
【請求項６】
前記ホッパーが、
前記粒状原料を収容する収容容器を着脱する着脱機構を有することを特徴とする請求項２に記載の単結晶製造装置。
【請求項７】
前記着脱機構が、
前記着脱機構内および収容容器内の雰囲気を任意に調製する雰囲気調整機能を有することを特徴とする請求項６に記載の単結晶製造装置。
【請求項８】
前記粒状原料融解手段と結晶化手段が、密閉チャンバー内に配設されていることを特徴とする請求項１〜７のいずれかに記載の単結晶製造装置。
【請求項９】
前記粒状原料供給手段が、密閉チャンバー内に配設されていることを特徴とする請求項８に記載の単結晶製造装置。
【請求項１０】
前記ホッパー内と前記密閉チャンバーとを連結する、もしくは前記ホッパー内と前記密閉チャンバーとを同一の雰囲気に調整する雰囲気調整装置を有することを特徴とする請求項８または９に記載の単結晶製造装置。
【請求項１１】
前記ホッパーが、
組成の異なる粒状原料をそれぞれ収納する複数のホッパーから構成されていることを特徴とする請求項２〜１０のいずれかに記載の単結晶製造装置。
【請求項１２】
前記粒状原料融解手段が、
前記粒状原料を受ける粒状原料融解容器と、
前記粒状原料融解容器を加熱し、前記粒状原料融解容器内の粒状原料を融解する容器加熱装置と、
を有することを特徴とする請求項１〜１１のいずれかに記載の単結晶製造装置。
【請求項１３】
前記粒状原料融解容器が、
前記粒状原料を加熱して融解する融解部と、
前記融解部で生成される融液のみを保持する融液保持部と、
を有することを特徴とする請求項１２に記載の単結晶製造装置。
【請求項１４】
前記粒状原料融解容器が、
ボート状容器と、
前記ボート状容器を前記融解部と融液保持部とに区分けする、下方に溝が設けられた隔離板と、
から成ることを特徴とする請求項１３に記載の単結晶製造装置。
【請求項１５】
前記粒状原料融解容器が、
融解皿と、
前記融解皿内に設けられ、断面ハ字状で下部に溝を有する隔離皿と、
からなり、
前記融解皿と隔離皿との間で、前記融解部と融液保持部とに区分けされるよう構成されていることを特徴とする請求項１３に記載の単結晶製造装置。
【請求項１６】
前記粒状原料融解容器が、
筒状部と、
前記筒状部の内部に設けられ、下端に開口を有する漏斗状部と、
からなり、
前記筒状部の内方が前記融解部とされ、前記筒状部の外方と漏斗状部との間が前記融液保持部とされることを特徴とする請求項１３に記載の単結晶製造装置。
【請求項１７】
前記容器加熱装置が、第２赤外線照射装置であることを特徴とする請求項１２〜１６のいずれかに記載の単結晶製造装置。
【請求項１８】
前記容器加熱装置が、高周波誘導加熱装置であることを特徴とする請求項１２〜１６のいずれかに記載の単結晶製造装置。
【請求項１９】
前記容器加熱装置が、抵抗加熱装置であることを特徴とする請求項１２〜１６のいずれかに記載の単結晶製造装置。
【請求項２０】
前記粒状原料融解容器が、
水平方向に回転する融解容器回転機構を有することを特徴とする請求項１５に記載の単結晶製造装置。
【請求項２１】
前記粒状原料融解容器の全部または一部が、
白金、イリジウム、石英、炭化ケイ素、カーボン、グラファイト、カーボンもしくはグラファイト材の表面を炭化ケイ素化したもの、または予めカーボンもしくはグラファイト材の表面を炭化ケイ素でコーティングしたものから成ることを特徴とする請求項１２〜２０のいずれかに記載の単結晶製造装置。
【請求項２２】
前記粒状原料供給手段を、複数有することを特徴とする請求項１〜２１のいずれかに記載の単結晶製造装置。
【請求項２３】
前記粒状原料融解手段を、複数有することを特徴とする請求項２２に記載の単結晶製造装置。
【請求項２４】
前記単結晶製造用ルツボが、
底部の中心部に凹部が設けられ、前記凹部内に種子単結晶が配置されるよう構成されていることを特徴とする請求項１〜２３のいずれかに記載の単結晶製造装置。
【請求項２５】
前記単結晶製造用ルツボの外側に、補助加熱装置が設けられていることを特徴とする請求項１〜２４のいずれかに記載の単結晶製造装置。
【請求項２６】
前記単結晶製造用ルツボの上部には、
前記単結晶製造用ルツボ内の融液および／または混合融液の周縁部近傍を加熱する第３赤外線照射装置が配設されていることを特徴とする請求項１〜２５のいずれかに記載の単結晶製造装置。
【請求項２７】
前記単結晶製造用ルツボの底部が、中心に向かって下方に傾斜していることを特徴とする請求項１〜２６のいずれかに記載の単結晶製造装置。
【請求項２８】
前記単結晶製造用ルツボの内壁には、離型剤が塗布されていることを特徴とする請求項１〜２７のいずれかに記載の単結晶製造装置。
【請求項２９】
前記単結晶製造用ルツボが、水平方向に回転するルツボ回転機構を有することを特徴とする請求項１〜２８のいずれかに記載の単結晶製造装置。
【請求項３０】
前記単結晶製造用ルツボが、所定の速度で上下方向に昇降する昇降手段を有することを特徴とする請求項１〜２９のいずれかに記載の単結晶製造装置。
【請求項３１】
製造しようとする単結晶材料の最適添加物組成の粒状原料を、粒状原料融解手段で融解し、得られた原料融液を下方の単結晶製造用ルツボ内に供給し、前記単結晶製造用ルツボ内に設置された種子単結晶上に、固体としての単結晶を析出させ、大型の単結晶を製造する単結晶製造方法であって、
前記単結晶製造用ルツボの上部に設けられた粒状原料供給手段を介して必要量の前記粒状原料を粒状原料融解手段に供給する工程と、
前記粒状原料融解手段に供給された粒状原料を、粒状原料融解手段で融解して原料融液とし、前記原料融液を下方の前記単結晶製造用ルツボ内に供給する工程と、
単結晶製造用ルツボ内の底部に設けられた種子単結晶の上面に赤外線を照射して融液を形成させ、さらに融液相の周縁部のみを加熱して、前記融液相の周縁部の温度を、前記融液相の周縁部を除く温度よりも高温に維持し、前記融液相中に原料融液を滴下させてなる混合融液相の下側から、前記種子単結晶上に固体として単結晶を析出させる工程と、
を少なくとも有することを特徴とする単結晶製造方法。
【請求項３２】
前記粒状原料が、粒状結晶母材と粒状添加物とからなることを特徴とする請求項３１に記載の単結晶製造方法。
【請求項３３】
添加物を添加した単結晶を製造する際に、
前記種子単結晶上に形成される融液の厚みが常に所定の厚みとなるように、前記種子単結晶の上面に照射される赤外線の強度を制御することを特徴とする請求項３１または３２に記載の単結晶製造方法。
【発明の詳細な説明】
【技術分野】
【０００１】
本発明は、例えば直径１０００〜２０００ｍｍを超えるような大型の単結晶を、最適な組成に均質化しながら高効率に製造する単結晶製造装置およびこの単結晶製造装置を使用して大型の最適添加物組成単結晶（以下、最適結晶とも称する。）を製造するための単結晶製造方法に関する。
【背景技術】
【０００２】
太陽エネルギーを利用して発電し電気エネルギーとして使う、いわゆる太陽電池産業においては、太陽光を電気エネルギーに変換する材料として様々な素材が検討され実用化されており、その中で結晶シリコンが市場の大部分を占めている。【０００３】
太陽電池を用いた発電コストは、従来よりも大幅に低減しているものの、依然として化石エネルギーを使用する火力発電所，水力発電所，原子力発電所などによる発電コストと比べて割高とされており、一層のコスト削減が求められている。【０００４】
結晶シリコンを用いる太陽電池においては、基板全体が単一な方位を有する単結晶シリコン基板（以下、単結晶基板とも称する。）と、多数の粒界を含む多結晶シリコン基板（以下、多結晶基板とも称する。）と、が使用されている。多結晶基板に含まれる粒界部は太陽電池特性が劣化するとされているので高効率発電には単結晶基板が好都合である。しかしながら従来の単結晶基板の製造方法では製造コストが多結晶基板よりも割高とされており、高性能な単結晶基板を安価に製造することのできる新しい製造方法の開発が求められている。【０００５】
単結晶基板を太陽電池として利用するためには、ホウ素を添加したＰ型であってもリンを添加したＮ型であっても構わないが、高効率に発電が可能であることから、リンを添加したＮ型単結晶基板への期待が高まっている。【０００６】
具体的には、比較的短い波長領域で使用可能なアモルファスシリコンと、比較的長い波長領域で使用可能なリンを添加したＮ型単結晶基板と、を併用したＨＩＴ型と呼ばれる方式が、高い変換効率を達成できる方式とされている。【０００７】
さらには基板の両面に配置されていた電極を、基板の裏面のみに配置して太陽光を高効率に利用可能とした方式も、ＨＩＴ型と同様にＮ型単結晶基板が必要とされている。
太陽電池に使用する結晶シリコンの製造方法としては、原料を融解して形成される融液を固化させて単結晶を製造する、いわゆる融液法に属する方法が最も迅速に大型の結晶を製造可能な方法である。融液法に属する方法としては、融液を鋳型に流し込んで固化させる鋳込み法（キャスト法）、ルツボ中の融液を下方から上方に固化させる一方向凝固法、ルツボ中の融液に種子単結晶を浸して太らせながら上方に引き上げる引上法、棒状の原料を局部加熱して融体を形成させ、原料の融解と固化を継続させる浮遊帯域溶融法などが知られている。【０００８】
融液法においては形成される融液を保持するためのルツボを使用する方式が最も大型単結晶製造に有利として産業的には多用されている。他方、浮遊帯域溶融法ではルツボを使用しないので、ルツボからの汚染の無い、高純度な製品が製造できること、原料の融解と固化が継続されるので製品中の添加物濃度が均質になるなどの利点があり、専ら研究開発用として利用されて来ている。【０００９】
ルツボの材質としては、安定的に融液を保持可能であり、しかも安価であることが好都合であるが、シリコン単結晶製造の場合にはシリコン融液は反応性が高く他に適当な材料が見当たらないので、石英が使用されている。しかしながら、シリコン融液と石英は反応して一酸化ケイ素（SiO）が生成し、一部が製品中に固溶するので注意が必要である。【００１０】
ルツボ中で原料融液を形成させ、大型単結晶を製造する方法としてはブリッジマン法が知られている。ルツボの底部に種子単結晶を配置し、上方の原料融液をこの種子単結晶上に固化させて全体を単結晶とする方法である。【００１１】
しかしながらシリコン単結晶をこの方法で製造しようとすると、シリコン融液と石英が融着して固化してしまい、製品にクラックが発生してしまう問題があった。この問題の原因は、主として冷却する過程でシリコンと石英の熱膨張率が異なるためである。【００１２】
そこで原料融液をカーボン製の鋳型に流し込んで固化させる鋳込み法（キャスト）法が最初に実用化された。カーボン材はシリコン融液と反応して炭化ケイ素が生成されるが、シリコン融液は、カーボン材に触れると直ぐに固化が開始されるので、炭化ケイ素の生成は鋳型表面のみに限定され、かつ生成した炭化ケイ素は下地のカーボンから剥離するので、製品にクラックが発生することは抑止することができた。【００１３】
しかしながらカーボン製の鋳型の全域から融液の固化が開始されるので、製品は無数の小さな結晶の集合体となっており、これは多結晶シリコンと呼ばれている。
キャスト法によって製造された多結晶シリコン塊は、水平方向に切断して基板として使用するが、ルツボの上部および下部では、単結晶粒子同士の境界部が、基板の垂直方向に沿って存在している。一方、ルツボの中心部近傍では、単結晶粒子同士の境界部は基板の平行方向に沿って存在している。【００１４】
単結晶粒子同士の境界部では、電気伝導性などの特性が劣化してしまうことが知られているが、この境界部が薄片に対して垂直方向に存在する場合、境界部を除けば他は単結晶粒子として存在している。【００１５】
しかしながら境界部が薄片に平行方向に存在していると、単結晶粒子が薄片を貫通して存在していることが少なく、境界部の影響を強く受けてしまい、得られた電力を有効に取り出すことが困難となるので、見かけの変換効率が劣化してしまっていた。【００１６】
そこで個々のルツボの外側に電気炉を配置して上下方向に温度勾配を設け、ルツボの下側から上方向にのみ固化が進行するように装置の改良がなされた。この改良された新しい装置を用いた製造方法は、結晶成長学的には「一方向凝固法」と呼ばれる方法である。【００１７】
一方向凝固法によって太陽電池としての効率を高めた結晶の製造が可能となったが、この場合にはカーボン製ルツボとシリコン融液の反応時間が桁違いに長くなったので、反応によって生成した炭化ケイ素相の厚みはキャスト法に比べて大幅に厚くなった。【００１８】
炭化ケイ素は硬く切断加工などの基板の製造過程で様々なトラブルが発生し、製品歩留まりを高くすることが困難であった。
その後、石英製ルツボ（以下、石英ルツボとも称する。）の表面に窒化ケイ素材を離型剤として塗布し、石英とシリコンとが溶着することを防止し、固化した製品にクラックが入らないようにした方法が実用化された。【００１９】
それまでの原料融液をカーボン製ルツボ内に流し込んで固化させるキャスト法、その後発達したカーボン製ルツボの上下方向に温度勾配を設け、ルツボの下方から上方に固化が継続されるように工夫した一方向凝固法から、剥離剤を塗布した石英ルツボ中でシリコンを融解し、融液をそのまま石英ルツボの下方から上方に向かってゆっくりと固化させ、大型の結晶を製造する一方向凝固法が主流となった。なお、業界の一部にはこの「一方向凝固法」を従前通り「キャスト法（鋳込み法）」と呼ぶ習慣があるが、これは誤りである。【００２０】
この一方向凝固法では、融液が固化を開始する部位が一か所では無く、ルツボの底部全域から開始されるため、多数の単結晶粒子がバラバラに成長を開始する。したがって全体としては単結晶粒子が集合した組織となる多結晶であった。【００２１】
一方向凝固法で製品全体を単結晶として結晶化させる方法としては、上述の通りブリッジマン法が知られている。しかしながらシリコンの場合、石英ルツボとシリコン融液との融着を避けるために離型剤を使用すると、この離型剤が塗布された部位からシリコンの微結晶が成長を開始してしまい、全体が単結晶とはならないので、ブリッジマン法の適用は困難とされて来た。【００２２】
単結晶シリコンの製造方法としては、回転引上法（引上法）、高周波浮遊帯域溶融法（高周波ＦＺ法）、赤外線浮遊帯域溶融法（赤外線ＦＺ法）などが知られている。
引上法は、石英ルツボ中でシリコン原料を融解し、ここに細い種子単結晶を浸して徐々に太らせて引き上げながら単結晶の成長を継続させ、大型単結晶を得るものである。【００２３】
高周波ＦＺ法は、丸棒状の原料棒と、この原料棒の下部に配置した種子単結晶と、を用意し、丸棒状の原料棒の下部を高周波誘導で加熱、融解し、下部の種子単結晶と接合させて全体を引き下げ、融液の上側では原料棒の融解、下側では融液からの単結晶としての固化を継続させ、単結晶を製造する方法である。【００２４】
この高周波ＦＺ法は、石英ルツボを使用しないので、石英成分の混入の無い高純度な単結晶を製造することのできる方法である。しかしながら製造可能な最大直径が小さく、特別に調整した高緻密で高価な原料棒が必要であり、一般的な太陽電池用シリコン単結晶の製造用としては用いられていない。【００２５】
赤外線ＦＺ法は、高周波ＦＺ法と同様に丸棒状の原料に赤外線を照射して局部加熱し、融液を形成させて上側では原料の融解、下側では単結晶としての固体の析出を継続させて単結晶を製造する方法である。【００２６】
この赤外線ＦＺ法は、原料棒として絶縁体から良導体まで多くの材料に適用可能な方法であるが、製造可能な製品の最大直径が小さく、大型単結晶が必要な産業用としては用いられていない。【００２７】
結晶シリコンを太陽電池として利用する場合、添加物としてホウ素またはリンを添加した基板が使用される。添加物濃度が低過ぎると変換効率は低くなり、濃度が高く成り過ぎても再結合により変換効率は低くなるので、ホウ素の場合にもリンの場合にもそれぞれ最適濃度があり、結晶全域にわたって最適濃度組成で均質な製品が望ましいことは無論である。【００２８】
前述の引上法は、融液全体を上方から下方に固化させる、いわゆる一方向凝固法に属する方法なので、偏析現象により得られた製品中のホウ素やリンなどの添加物濃度は一定にならない特徴が知られている。【００２９】
すなわち、融液中の添加物濃度と、固化した結晶中の添加物濃度とは同じにならず、物質によって規定された比率で固化が進む。この比率を「分配係数」と呼び、融液中の濃度を１とした場合、生成する結晶中の濃度はホウ素の場合には０．８程度、リンの場合には０．３５程度とされている。【００３０】
したがって添加物を含む融液から固化が開始されると、生成した結晶中の添加物濃度は融液中よりも低くなり、差分は融液中に残るので成長が進むにつれて融液中の添加物濃度は次第に濃くなる。【００３１】
融液中の添加物濃度と生成する結晶中の添加物濃度の比は分配係数で規定されているので、結晶化が進み融液中の添加物濃度が上昇すると、生成する結晶中の添加物濃度も次第に濃くなることになる。【００３２】
分配係数が０．３５程度と小さいリンを添加したＮ型シリコン結晶を引上法で製造した場合には、結晶中のリンの濃度変化が大きく、ルツボ中で融解した原料を全て固化させて単結晶を製造しても、製品中の最適組成部が極めて少なくなってしまう本質的な問題がある。【００３３】
すなわち、最適組成の基板だけで製品を製造すると、太陽電池としての変換効率は高くなるものの、製造コストは極めて高額となってしまう。
逆に組成範囲を広くして、最適組成よりも薄過ぎる基板および濃過ぎる基板を使用してコストを低減すると、太陽電池としての変換効率が劣化してしまう。【００３４】
一般に製品の製造コストを削減する手段として、製品サイズを大型化し同じ工程で生産できる数量を増やして製品単価を下げる工夫がなされることがある。太陽電池用シリコンの場合、対角線長さ２２０ｍｍ品が最近の標準サイズとされているので、引上法で直径５００ｍｍを超える大型の単結晶を製造し、一度に標準サイズの４倍の数量を製造することで単価を下げることが考えられる。【００３５】
しかしながら実際に引上法で直径５００ｍｍを超える大型の単結晶を製造しようとすると、装置は超大型となり製造コストは桁違いに高額となってしまう。
原料を最初に融解させてから固化させる、いわゆる融液法で、添加物の濃度を最適組成に均質化するには「溶媒移動法」と呼ばれるスキームを適用するのが唯一の方法である。【００３６】
すなわち、最適組成固体は平衡共存する組成の溶液（これを溶媒と呼ぶ）からのみ固化するが、固化すると溶液の組成がズレてしまうので、固化した分と同じ組成で同じ量の原料を補給して常に溶媒の組成と量を一定に維持することが必要である。【００３７】
このスキームによれば、丸棒状に加工された原料棒の片方から溶媒が移動して原料を溶媒中に融解し、同時に溶媒から固体が析出するので、見かけ上、溶媒が移動しているように見える。したがって「溶媒移動法」と呼ばれている。【００３８】
溶媒の組成は、例えばシリコンにリンを添加する場合、分配係数が０．３５程度なので、最適濃度組成結晶の約３倍の濃い濃度となっている。
原理的に大型の単結晶の製造が可能とされるブリッジマン法で、単結晶シリコンを製造しようとする際に適用可能なルツボ材は石英のみであるが、石英はシリコンと融着して製品中にクラックが発生してしまうので、表面に離型剤を塗布しなければならない。【００３９】
しかしながらこの離型剤が塗布された部分から新たな微結晶が生成し、単結晶とはならないことが知られている。
このことは、離型剤が塗布された部分からの微結晶の発生を抑止するか、もしくは発生した微結晶の成長を抑止することができれば、得られた製品はルツボの内壁近傍の部分を除いて全体的に大型の単結晶となることを意味する。【００４０】
したがって、離型剤を塗布したルツボの内壁からの新たな微結晶の成長を抑止したブリッジマン法による大型単結晶製造方法のスキームを維持しながら、原料の供給量と固体の析出量とを同一になるように制御して、溶媒移動法を適用する方法が開発されれば、添加物濃度が最適組成で均質な大型の単結晶を製造することができることになる。
この新しい製造方法による、太陽電池業界を始め、通信用，医療用など他の多くの単結晶を利用する分野への貢献度は、計り知れないものがある。
【先行技術文献】
【特許文献】
【００４１】
【特許文献１】特開２０１４−０７６９１５号公報
【発明の概要】
【発明が解決しようとする課題】
【００４２】
単結晶材料を産業用途に利用する際、添加物を必要としている場合が多い。例えば単結晶シリコンを太陽電池用の基板として利用するには、ホウ素もしくはリンを添加して利用するが、添加物の濃度には最適濃度がある。添加物濃度が低すぎると発電効率が低くなり、添加物濃度が高過ぎても再結合現象が発生して発電効率が低くなってしまう。【００４３】
したがって、単結晶材料としては最適添加物濃度で均質であることが求められるが、代表的な単結晶材料の製造方法である引上法では、添加物濃度の均質な単結晶は製造できないという致命的な欠陥がある。【００４４】
引上法で均質組成の単結晶を製造するには、前述の溶媒移動法を適用可能とした二重ルツボ引上法が知られている。しかしながら、シリコンの場合にはルツボ材として使用可能な素材は石英に限られており、石英材はシリコンの融点近傍では軟化してしまうこと、シリコン融液との反応が激化してしまうことなど幾つかの要因により、実用化には成功していない。【００４５】
本発明はこのような実情に鑑み、大型の単結晶を製造することのできるブリッジマン法の利点を活かしつつ、垂直方向および水平方向のいずれの方向に対しても、添加物濃度が最適組成で均質な大型単結晶を製造することのできる単結晶製造装置およびこの単結晶製造装置を用いた単結晶製造方法を提供することを目的としている。
【課題を解決するための手段】
【００４６】
原料を融解し生成する融液を固化させて単結晶を製造する、いわゆる融液法を用いて、最適濃度で均質な単結晶を製造するには、溶媒移動法の適用が必須である。
すなわち、最適濃度の結晶を生成できる組成の融液から単結晶を固化させ、同時に固化した分量と同じ組成で同量の最適濃度の原料融液を融液中に供給し続ける機能を有する単結晶製造装置と、この単結晶製造装置を用いた単結晶製造方法を提供する。【００４７】
本発明者は、上記の課題を解決するための手段として、ブリッジマン法の要素技術を活かして大型単結晶を製造しながら組成を最適組成で均質化できる新しい単結晶製造装置およびこの単結晶製造装置を使用した単結晶製造方法を発明した。【００４８】
すなわち、従来は大型単結晶の製造を可能とした方法として知られるブリッジマン法でシリコン単結晶を製造しようとすると、ルツボ材である石英とシリコン融液とが融着して固化するので、両者の熱膨張率の相違が起因となって製品中にクラックが発生してしまう問題があった。【００４９】
そこで、石英ルツボの内壁に離型剤を塗布するとクラックの発生を抑止することは可能となったが、離型剤が塗布された部分から無数の微結晶が成長してしまい、全体が多結晶となって所望の単結晶が得られない問題があった。【００５０】
シリコン融液を保持可能で安価なルツボ材は石英であるが、石英ルツボを使用しようとすると離型剤の塗布が必要であり、離型剤を塗布すると塗布された部分から微結晶の成長が発生してしまうので、離型剤を塗布した石英ルツボを使用する単結晶製造方法は知られていなかった。【００５１】
本発明者は大型ルツボを使用し、大型ルツボの下部に設置した種子単結晶の上面に形成される融液を固化させて大型単結晶を製造する際に、融液の周縁部の温度を高くして微結晶の成長を抑止しながら全体を固化させることで、融液の周縁部を除いた大部分を単結晶化する方法を見出した。【００５２】
さらに、融液法で均質組成単結晶を製造するには「溶媒移動法」の適用が必須である。この「溶媒移動法」を適用して単結晶を製造する際には、溶媒の役目を担う融液相の厚みは必要最小限度に薄く均質であることが望ましい。【００５３】
すなわち、最適組成の添加物濃度の固体は、分配係数で規定される添加物濃度の融液と平衡共存している。この条件を維持したまま最適組成で均質な単結晶の製造を行うには、融液から単結晶としての固体が析出すると同時に、最適組成で同じ量の原料融液を補給し、常に融液相の組成と量を均質に維持することが求められる。【００５４】
この時、融液相の厚みが薄いと全体の濃度を均質化し易いが、厚いと均質化するのに時間が掛かってしまう。したがってこれを均質化するために固体の析出速度、すなわち単結晶の製造速度を遅くする必要が生じてしまう。【００５５】
さらには単結晶製造の終盤では、原料融液の滴下が終了した時点で均質組成の単結晶製造も終了するが、残った融液相も続いて固化させ全体を固化させることになる。しかしながら融液相を固化した領域は、組成がズレているので厳密には製品にはならない。したがってこの製品にはならない部位のサイズは、小さい方が好都合である。【００５６】
すなわち、融液相の厚みは薄い方が好都合である。しかしながら、これまでルツボの下部に薄い融液相を形成できる単結晶製造装置および単結晶製造方法は知られていなかった。【００５７】
赤外線を材料に照射すると、材料の吸収能が高い場合には容易に材料の温度を上げ融液を形成することができる。この場合、赤外線は材料に吸収されるので、形成される融液相の深部には届かなくなる。【００５８】
例えばシリコンの場合、形成される融液相の厚みはせいぜい２０〜３０ｍｍ程度である。このことは、赤外線を照射して融液相を形成させ、溶媒移動法を適用して均質組成の単結晶を製造しようとする際、形成される融液相の厚みはせいぜい２０〜３０ｍｍ程度に止まるので、単結晶の製造に伴う融液相の組成変動を容易に均質化し、かつ単結晶製造の終盤で発生する融液相の固化部を小さくできるので、良品率を高めることができ好都合であることを意味する。【００５９】
このように大型単結晶の製造を可能にするブリッジマン法の要素技術を取り入れるとともに、赤外線を照射する方式を採用して溶媒移動法を効率的に適用可能とした新しい大型単結晶製造装置と、均質組成の大型単結晶を製造することのできる単結晶製造方法を発明した。【００６０】
すなわち、本発明の単結晶製造装置は、
単結晶製造用ルツボ内に種子単結晶を設置しておき、粒状原料融解手段で粒状原料を溶融し得られた原料融液を前記単結晶製造用ルツボ内に供給し、前記種子単結晶上に固体として単結晶を析出させ、大型単結晶を製造する単結晶製造装置であって、
前記単結晶製造装置は、
前記粒状原料を一定量、下方に位置する粒状原料融解手段に供給する粒状原料供給手段と、
前記粒状原料供給手段から供給される粒状原料を加熱、融解して原料融液とし、下方に位置する前記単結晶製造用ルツボ内に前記原料融液を供給する粒状原料融解手段と、
前記種子単結晶が底部に設置される単結晶製造用ルツボと、前記単結晶製造用ルツボ内の種子単結晶の上面に赤外線を照射する第１赤外線照射装置と、を有する結晶化手段と、
を少なくとも備え、
前記種子単結晶の上面に赤外線を照射して形成される融液中に、前記粒状原料融解手段から供給される原料融液を落とし、形成される混合融液から単結晶を析出させるよう構成されていることを特徴とする。【００６１】
このように構成されていれば、最適組成の粒状原料（粒状結晶母材＋粒状添加物）が連続的に粒状原料融解手段に供給され、融解されて生成した原料融液が単結晶製造用ルツボ（以下、単にルツボとも称する。）内に連続的に滴下される。【００６２】
さらには、種子単結晶の上面に第１赤外線照射装置からの赤外線照射を受けて形成される融液相の厚みが一定に保持されるよう、赤外線の照射量、赤外線の照射分布を制御することにより、得られる単結晶の組成は滴下される最適組成の原料融液と同一となり、垂直方向，水平方向のいずれに対しても最適濃度で均質化した単結晶を製造することができる。【００６３】
また結晶化手段の第１赤外線照射装置は、ルツボの上部に配設されることが好ましい。
なお、ルツボ内の種子単結晶の上面を第１赤外線照射装置で照射して得られる融液相の厚みは、できるだけ薄いことが望ましい。【００６４】
単結晶製造の終盤では融液相を固化して終了するが、融液相に原料融液を滴下せずにそのまま固化させると、この固化領域の添加物濃度は固化とともに濃くなり規格外となる。融液相の厚みが厚いと、この規格外の箇所が増えてしまうこととなる。したがって、融液相の厚みは薄い方が全体的な高品質製品の回収率を高めることができ望ましい。【００６５】
また、本発明の単結晶製造装置は、
前記粒状原料供給手段が、
前記粒状原料を収容するホッパーと、
前記ホッパー内の粒状原料を所定の供給速度に調整して一定量を下方に供給する粒状原料定量供給Ｆ装置と、
を有することを特徴とする。【００６６】
さらに、本発明の単結晶製造装置は、
前記粒状原料供給手段が、
前記ホッパー内の粒状原料を掻き出して下方に供給する粒状原料掻き出し装置を有することを特徴とする。【００６７】
また、本発明の単結晶製造装置は、
前記粒状原料供給手段が、
前記粒状原料定量供給装置から供給される粒状原料を下方の粒状原料融解手段の所定の位置に供給する供給管を有することを特徴とする。
さらに、本発明の単結晶製造装置は、
前記供給管の材質が、石英であることを特徴とする。【００６８】
また、本発明の単結晶製造装置は、
前記ホッパーの下部には開口部が設けられ、
前記ホッパーの内部には、回転可能な螺旋棒が配置されていることを特徴とする。【００６９】
粒状原料を収納するホッパーから粒状原料を掻き出す際に、ホッパー内の粒状原料中に空洞が生じ、粒状原料をホッパーから取り出せなくなる現象が発生する場合がある。
これを防止し、安定的に連続して粒状原料を掻き出せるように、ホッパー内に螺旋棒を設けこれを回転させることにより、空洞の発生を防止することができる。【００７０】
さらにホッパー内の粒状原料を安定的に掻き出すため、例えば棒の先端部にスプーンのような形状の容器が取付られて成る粒状原料掻き出し装置を、ホッパーの下部に設けられた開口部に差し込み、引き抜いたら半回転させて粒状原料掻き出し装置上の粒状原料を下に落とすことで、連続して安定的に粒状原料をホッパーから取り出すことができる。【００７１】
粒状原料掻き出し装置から供給された粒状原料の重量を測定し、粒状原料定量供給装置により所定の供給速度に正確に調整し、供給管を介して下方の粒状原料融解手段の所定の位置に供給する。供給管の素材は特に制限は無いが、シリコンの場合には石英であることが望ましい。石英であれば金属不純物で汚染される恐れも少なくて済む。【００７２】
さらに、本発明の単結晶製造装置は、
前記ホッパーが、
前記粒状原料を収容する収容容器を着脱する着脱機構を有することを特徴とする。【００７３】
また、本発明の単結晶製造装置は、
前記着脱機構が、
前記着脱機構内および収容容器内の雰囲気を任意に調製する雰囲気調整機能を有することを特徴とする。【００７４】
さらに、本発明の単結晶製造装置は、
前記粒状原料融解手段と結晶化手段が、密閉チャンバー内に配設されていることを特徴とする。【００７５】
また、本発明の単結晶製造装置は、
前記粒状原料供給手段が、密閉チャンバー内に配設されていることを特徴とする。
さらに、本発明の単結晶製造装置は、
前記ホッパー内と前記密閉チャンバーとを連結する、もしくは前記ホッパー内と前記密閉チャンバーとを同一の雰囲気に調整する雰囲気調整装置を有することを特徴とする。【００７６】
このようにホッパーに粒状原料を収容する収容容器を連結し、収容容器内の雰囲気をホッパー内と同一になるように任意に雰囲気制御してから内容物をホッパーに移し、脱着することにより、単結晶の製造途中であっても任意に粒状原料を追加、補給することが可能となるので、ホッパーのサイズを小型化することができる。【００７７】
また、ホッパー内と結晶化手段が配置された密閉チャンバーとが連結していれば、ホッパー内の雰囲気と結晶化手段が配置された密閉チャンバーの雰囲気が常に同一となり、粒状原料の供給を安定的に行うことができる。しかも単結晶の材料の特性に合わせて、ホッパー内の雰囲気と密閉チャンバー内の雰囲気とを最適に維持することができ、高純度で高品質な単結晶を製造することができる。
なお、ホッパーを有する粒状原料供給手段は、粒状原料融解手段と結晶化手段と同様に、密閉チャンバー内に配設されていても良いものである。【００７８】
また、本発明の単結晶製造装置は、
前記密閉チャンバーが、水冷構造であることを特徴とする。【００７９】
このように密閉チャンバーが水冷構造であれば、密閉チャンバーの温度上昇に伴うシール部の劣化などを抑止して、高精度の雰囲気制御を効率的に行うことができ、単結晶を歩留まり良く製造することができる。【００８０】
さらに、本発明の単結晶製造装置は、
前記ホッパーが、
組成の異なる粒状原料をそれぞれ収納する複数のホッパーから構成されていることを特徴とする。【００８１】
単結晶製造の最初から厳密に最適組成の単結晶製品を製造する場合には、粒状結晶母材用のホッパーと粒状添加物用のホッパーとを別々に設け、それぞれに粒状原料掻き出し装置と、粒状原料定量供給装置と、供給管と、を連結して使用することもできる。【００８２】
そして、ルツボ内の種子単結晶の上面に形成されるべき融液相の最初の量に合致させて、無添加の粒状結晶母材と粒状添加物との供給量を、別々に制御して供給することができる。さらには製造が進むにつれて増大する融液相の量に合致させながら、組成は融液相に相当する組成を維持することにより、均質で最適組成の単結晶を製造することができる。
この場合には種子単結晶上に成長させる単結晶製品の組成を、最初から最適組成に均質化することが容易であるという利点がある。【００８３】
また、本発明の単結晶製造装置は、
前記粒状原料融解手段が、
前記粒状原料を受ける粒状原料融解容器と、
前記粒状原料融解容器を加熱し、前記粒状原料融解容器内の粒状原料を融解する容器加熱装置と、
を有することを特徴とする。【００８４】
さらに、本発明の単結晶製造装置は、
前記粒状原料融解容器が、
前記粒状原料を加熱して融解する融解部と、
前記融解部で生成される融液のみを保持する融液保持部と、
を有することを特徴とする。【００８５】
また、本発明の単結晶製造装置は、
前記粒状原料融解容器が、
ボート状容器と、
前記ボート状容器を前記融解部と融液保持部とに区分けする、下方に溝が設けられた隔離板と、
から成ることを特徴とする。【００８６】
融解容器の実施形態としては、細長いボート状容器を下方に溝を設けた隔離板で「融解部」と「融液保持部」とに区分し、それぞれの区分を最適温度に制御し、粒状原料を融解したら溶け残りの粒状原料を分離し、原料融液のみを下方のルツボ中に滴下できる構造が挙げられる。【００８７】
この構造では、隔離板の外側では粒状原料は融解されるが、原料融液は隔離板の下部に設けた溝から内側に移動し、原料融液の排出口から原料融液のみが排出され、下方のルツボの融液中に滴下される。【００８８】
したがって、粒状原料を融解し得られた原料融液の比重よりも粒状原料の比重の方が小さい場合には、原料融液の液面に粒状原料が浮き、原料融液の比重よりも粒状原料の比重の方が大きい場合には、原料融液の下方に粒状原料が沈み、これにより融液保持部に粒状原料を留めることができる。【００８９】
このようにボート状容器と隔離板とを組み合わせて融解容器を構成すれば、未融解の粒状原料が、そのままルツボ中に供給されてしまうことを防止し、原料融液のみをルツボ中に供給することができ、高品質な単結晶を製造することができる。【００９０】
すなわち、粒状原料を融解して単結晶として固化させる際に、原料融液中に未溶解の粒状原料が混入し、単結晶と原料融液との成長界面に付着して製品中に混入すると、粒状原料の粒径が小さい場合には負結晶の成因となり、粒状原料の粒径が大きい場合には新たな微結晶の発生要因となり、多結晶化する恐れがある。【００９１】
したがって、融解容器は未融解の粒状原料を内部に留め、完全に融解した原料融液のみを下方のルツボ中に滴下する機能を有していることが必須である。
この構造により、未融解の粒状原料は、融解容器の排出口から外部に流れ出せず、融解容器の内部に未融解の粒状原料が留められる。【００９２】
さらに、本発明の単結晶製造装置は、
前記粒状原料融解容器が、
融解皿と、
前記融解皿内に設けられ、断面ハ字状で下部に溝を有する隔離皿と、
からなり、
前記融解皿と隔離皿との間で、前記融解部と融液保持部とに区分けされるよう構成されていることを特徴とする。【００９３】
融解容器の他の実施形態としては、融解皿内に、断面ハ字状で下部に溝を有する隔離皿を配置するようにした二重構造（傘状構造）のものが挙げられる。この融解皿と隔離皿との間で、「融解部」と「融液保持部」とを形成している。【００９４】
また、本発明の単結晶製造装置は、
前記粒状原料融解容器が、
筒状部と、
前記筒状部の内部に設けられ、下端に開口を有する漏斗状部と、
からなり、
前記筒状部の内方が前記融解部とされ、前記筒状部の外方と漏斗状部との間が前記融液保持部とされることを特徴とする。【００９５】
このような簡易型の融解容器は、特にシリコンの場合のように粒状原料の比重が原料融液の比重よりも小さい材料の場合には、未融解の粒状原料が融液の上方に浮くので、融解容器の外に出る粒状原料は殆ど無い。例え粒状原料が外に出たとしても、融液の上方に浮いている。したがって、上方から照射される赤外線により加熱、融解され、成長中の結晶界面に付着して製品中に取り込まれる恐れは少なく、この簡易型であっても、単結晶を歩留まり良く製造することができる。【００９６】
さらに、本発明の単結晶製造装置は、
前記容器加熱装置が、第２赤外線照射装置であることを特徴とする。
融解容器を加熱する容器加熱装置として、第２赤外線照射装置を用いることができる。融解容器を加熱する際には、融解容器の上方から赤外線を照射しても良いし、横方向もしくは斜め下方から赤外線を照射しても良い。またこれらを併用しても良い。【００９７】
また、本発明の単結晶製造装置は、
前記容器加熱装置が、高周波誘導加熱装置であることを特徴とする。
融解容器を加熱する容器加熱装置として、高周波誘導加熱装置を用いることができる。さらには融解容器を例えばカーボン製の容器に収め、このカーボン製の容器を高周波誘導加熱装置で高温に維持し、粒状原料の融解を行っても良い。【００９８】
さらに、本発明の単結晶製造装置は、
前記容器加熱装置が、抵抗加熱装置であることを特徴とする。
融解容器を加熱する容器加熱装置として、抵抗加熱装置を用いることができる。シリコン単結晶を製造する場合にはカーボン抵抗加熱装置を使用すると好都合である。【００９９】
また、本発明の単結晶製造装置は、
前記粒状原料融解容器が、
水平方向に回転する融解容器回転機構を有することを特徴とする。
このように融解容器回転機構を有していれば、特に融解皿と隔離皿から成る融解容器内に供給された粒状原料を均一に加熱することができる。【０１００】
さらに、本発明の単結晶製造装置は、
前記粒状原料融解容器の全部または一部が、
白金、イリジウム、石英、炭化ケイ素、カーボン、グラファイト、カーボンもしくはグラファイト材の表面を炭化ケイ素化したもの、または予めカーボンもしくはグラファイト材の表面を炭化ケイ素でコーティングしたものから成ることを特徴とする。【０１０１】
このような素材であれば、粒状原料を安定的に融解し、原料融液を生成することができる。特にシリコン単結晶製造の場合には、カーボン材の表面を炭化ケイ素化した素材を用いた融解容器が好適に使用できる。【０１０２】
また、本発明の単結晶製造装置は、
前記粒状原料供給手段を、複数有することを特徴とする。
さらに、本発明の単結晶製造装置は、
前記粒状原料融解手段を、複数有することを特徴とする。
このように複数であれば、大型単結晶の製造速度を速めることができる。【０１０３】
また、本発明の単結晶製造装置は、
前記単結晶製造用ルツボが、
底部の中心部に凹部が設けられ、前記凹部内に種子単結晶が配置されるよう構成されていることを特徴とする。【０１０４】
このように凹部が形成されていれば、ここに配置した種子単結晶の上側に融液相を形成させるに際して、種子単結晶の上側は融解するものの、残りは溶けずに固体の単結晶のまま維持させることが容易となる。したがって、この種子単結晶上に固体を析出させることで単結晶製造を継続することができる。【０１０５】
さらに、本発明の単結晶製造装置は、
前記単結晶製造用ルツボの外側に、補助加熱装置が設けられていることを特徴とする。
このような補助加熱装置で、ルツボ全体の温度を粒状原料の融点よりも１００〜３００℃程度低い温度まで加熱して維持することにより、ルツボ内部に融液を形成するために使用する第１赤外線照射装置からの赤外線の照射量を大幅に低減することができ、また制御性も高めることができる。【０１０６】
また、本発明の単結晶製造装置は、
前記単結晶製造用ルツボの上部には、
前記単結晶製造用ルツボ内の融液および／または混合融液の周縁部近傍を加熱する第３赤外線照射装置が配設されていることを特徴とする。【０１０７】
このような第３赤外線照射装置が配置され、ルツボ内の融液相の量が増えて融液相の周縁部の位置が変化しても、その変化に合わせて周縁部近傍を加熱することができれば、周縁部近傍からの微結晶の生成、もしくは微結晶の成長を抑止することができる。【０１０８】
したがって、ルツボ内の中心部の単結晶中に、別の微結晶が共存して多結晶化することを防止することができる。
なお、第３赤外線照射装置によって高められるルツボ内の融液相の周縁部近傍の温度は、ルツボ内全域の融液温度の平均値よりも少なくとも３℃以上であることが好ましい。【０１０９】
さらに、本発明の単結晶製造装置は、
前記第３赤外線照射装置において、
融液相の変動する周縁部の位置と、照射位置とを合わせる照射位置調整機構を有することを特徴とする。【０１１０】
傾斜を設けたルツボの底部の中心部に設けられた種子単結晶上に形成される融液相の直径は、結晶の成長とともに増大する。この融液相の周縁部位置は、ルツボの立壁部に達するまで変動することになるが、第３赤外線照射装置の照射位置調整機構により、常に融液相の周縁部に赤外線を照射し、周縁部近傍の温度を高く維持することができる。
これにより離型剤が塗布された部分から発生する微結晶の成長を抑止し、高品質な単結晶を製造することができる。【０１１１】
また、本発明の単結晶製造装置は、
前記単結晶製造用ルツボの底部が、中心に向かって下方に傾斜していることを特徴とする。【０１１２】
ルツボの底部が、中心に向かって下方に傾斜していれば、ルツボ内の底部中心に配置された種子単結晶から立壁部に向かって徐々に単結晶を大型化していくことができる。この傾斜角度が小さすぎると、途中で別の微結晶が生成してしまう恐れが増える。逆に傾斜角度が大きすぎると、立壁部に到達する間の固化物はサイズが規格外となり、全体の製品歩留まりを劣化させてしまう。
なお、ルツボの底部の傾斜角度としては、中心部に向かって下がる３〜６０度の範囲内であることが好ましい。【０１１３】
さらに、本発明の単結晶製造装置は、
前記単結晶製造用ルツボの内壁には、離型剤が塗布されていることを特徴とする。
特にシリコン単結晶を製造する際には、ルツボの内壁に離型剤を塗布することで、製造された大型単結晶の冷却中にクラックが発生してしまうことを抑止することができる。【０１１４】
また、本発明の単結晶製造装置は、
前記単結晶製造用ルツボの外側に、カーボン製保持具が設けられていることを特徴とする。
特にルツボの材質が石英である場合、石英製ルツボの外側にカーボン製保持具を設けることが好ましい。カーボン製保持具により、内側の石英製ルツボを安定的に使用することができる。【０１１５】
さらに、本発明の単結晶製造装置は、
前記単結晶製造用ルツボが、水平方向に回転するルツボ回転機構を有することを特徴とする。【０１１６】
このようにルツボが回転可能であれば、常に形成される融液相の表面温度を一定に維持することが容易となり、融液相の周縁部近傍を加熱する際にも、加熱による温度ムラを少なくすることができる。【０１１７】
また、本発明の単結晶製造装置は、
前記単結晶製造用ルツボが、所定の速度で上下方向に昇降する昇降手段を有することを特徴とする。【０１１８】
このようにルツボが上下方向に昇降可能であれば、常に形成される融液相の表面位置を一定に維持することができ、赤外線照射装置から融液相の表面までの距離を常に一定に維持することができる。【０１１９】
さらに、本発明の単結晶製造装置は、
前記第１赤外線照射装置、第２赤外線照射装置、第３赤外線照射装置が、
レーザ光照射装置であることを特徴とする。
このようにレーザ光を照射するレーザ光照射装置であれば、単結晶製造装置の小型化および操作性向上に寄与することができる。【０１２０】
また、本発明の単結晶製造装置は、
前記第１赤外線照射装置、第２赤外線照射装置、第３赤外線照射装置が、
内面を反射面として使用する楕円面反射鏡と、
前記楕円面反射鏡の底部側の第１焦点位置に設けられた赤外線ランプと、
を備えることを特徴とする。
このようにして構成される赤外線照射装置であれば、効率的に赤外線を照射することができる。【０１２１】
さらに、本発明の単結晶製造装置は、
前記赤外線ランプが、
ハロゲンランプまたはキセノンランプであることを特徴とする。
このようにハロゲンランプまたはキセノンランプであれば、安価に入手可能であり、単結晶製造装置の製造コストを抑えることができる。【０１２２】
また、本発明の単結晶製造装置は、
前記第１赤外線照射装置、第２赤外線照射装置、第３赤外線照射装置が、それぞれ複数設けられていることを特徴とする。【０１２３】
このように赤外線照射装置が複数設けられていれば、単数の場合よりも、粒状原料の溶融および単結晶の製造を安定して確実に行うことができる。さらにこのように複数設けられていれば、ルツボ内の融液相の表面を均質に加熱することができる。【０１２４】
なお、ルツボ内の融液相の表面を均質に加熱すれば、形成される固液界面の形状を平坦化することができ、製品中の添加物濃度を垂直方向，水平方向のいずれに対しても均質化した単結晶を製造することができる。【０１２５】
例えば第３赤外線照射装置を、略円形の融液相の周縁部に合致させて複数配置すれば、融液相の周縁部を加熱した際に、この周縁部の温度を好適に高めて制御することができ、温度ムラの発生を確実に防止することができる。【０１２６】
さらに、本発明の単結晶製造装置は、
前記単結晶製造用ルツボおよび粒状原料融解容器と、
前記第１赤外線照射装置，第２赤外線照射装置，第３赤外線照射装置と、の間には、
前記赤外線を透過する赤外線透過窓が設けられていることを特徴とする。【０１２７】
このように赤外線透過窓が設けられていれば、ルツボ内で原料融液の蒸発物が生じても、各赤外線照射装置に蒸発物が到達しないので、赤外線の光量が減少することなく、長時間にわたって安定して単結晶製造装置を使用することができる。【０１２８】
なお、蒸発物が赤外線透過窓に付着してしまうような場合には、赤外線透過窓の外周縁部に蒸発物付着防止手段を設けることが好ましい。蒸発物付着防止手段としては、例えば雰囲気ガスを赤外線透過窓に吹き付けるようにしたものが挙げられる。【０１２９】
また、本発明の単結晶製造方法は、
製造しようとする単結晶材料の最適添加物組成の粒状原料を、粒状原料融解手段で融解し、得られた原料融液を下方の単結晶製造用ルツボ内に供給し、前記単結晶製造用ルツボ内に設置された種子単結晶上に、固体としての単結晶を析出させ、大型の単結晶を製造する単結晶製造方法であって、
前記単結晶製造用ルツボの上部に設けられた粒状原料供給手段を介して必要量の前記粒状原料を粒状原料融解手段に供給する工程と、
前記粒状原料融解手段に供給された粒状原料を、粒状原料融解手段で融解して原料融液とし、前記原料融液を下方の前記単結晶製造用ルツボ内に供給する工程と、
単結晶製造用ルツボ内の底部に設けられた種子単結晶の上面に赤外線を照射して融液を形成させ、さらに融液相の周縁部のみを加熱して、前記融液相の周縁部の温度を、前記融液相の周縁部を除く温度よりも高温に維持し、前記融液相中に原料融液を滴下させてなる混合融液相の下側から、前記種子単結晶上に固体として単結晶を析出させる工程と、
を少なくとも有することを特徴とする。
さらに、本発明の単結晶製造方法は、
前記粒状原料が、粒状結晶母材と粒状添加物とからなることを特徴とする。【０１３０】
また、本発明の単結晶製造方法は、
添加物を添加した単結晶を製造する際に、
前記種子単結晶上に形成される融液の厚みが常に所定の厚みとなるように、前記種子単結晶の上面に照射される赤外線の強度を制御することを特徴とする。【０１３１】
ここではリンを最適組成に添加したＮ型シリコン単結晶を製造する工程を例に説明する。
粒状原料を粒状原料融解手段に供給する工程では、無添加シリコンの粒状原料と、平均組成が最適添加物濃度の１０倍の高濃度にリンを添加した粒状原料と、を混合して最適組成の粒状原料を作成し、これをホッパー内に収納する。【０１３２】
粒状原料掻き出し装置と粒状原料定量供給装置を駆動し、ホッパー内から所定量の粒状原料を下方の粒状原料融解手段の融解容器内に供給管を介して供給する。
原料融液を下方のルツボ内に供給する工程では、まず粒状原料融解手段に供給された粒状原料を、粒状原料融解手段で融解して原料融液とする。【０１３３】
粒状原料融解手段では、融解容器を容器加熱装置で加温し、上方から供給される粒状原料を融解する。
もしくは融解容器に上方から、または上方および横方向から赤外線を照射して加温しておき、この加温された融解容器に上方から粒状原料を投入して融解する。そして得られた原料融液のみを、下方のルツボ中に滴下する。【０１３４】
次いで、単結晶を析出させる工程では、ルツボの中心部に設けられた種子単結晶上に、融液相を形成させるのに必要な量の粒状原料を配置し、密閉チャンバー内を真空排気してからアルゴンガスを流し入れる。【０１３５】
さらにルツボの外側に配置した補助加熱装置を稼働し、所定の温度に達したら密閉チャンバー内を所定の減圧下に維持し、ルツボを回転させながらルツボ内加熱用の第１赤外線照射装置を稼働し、融液相を形成させる。形成された融液相の周縁部近傍には第３赤外線照射装置で赤外線を照射して加温する。【０１３６】
次いで、ルツボの上方から原料融液の滴下を開始し、滴下量に合致させた量の固体が析出するのに合わせてルツボの位置を下降させる。
密閉チャンバーの上部からジョイスティックをルツボ内に降ろし、融液相下部の固体の位置を測定し、融液相の厚みをチェックしながら、常に一定の厚みになるように赤外線の照射量を制御する。【０１３７】
所定の粒状原料の投入が終了したら粒状原料掻き出し装置、粒状原料定量供給装置、融解容器回転機構、容器加熱装置の稼働を停止し、ルツボの下降を停止してルツボ加熱用の第１赤外線照射装置の出力を徐々に下げて融液相を完全に固化させる。【０１３８】
赤外線の照射を停止し、ルツボの外側に配設された補助加熱装置を制御して、ルツボの温度を室温まで所定の冷却時間で冷却したら全ての可動部を停止し、密閉チャンバーの扉を開いて単結晶製品を取り出す。【０１３９】
すなわち、赤外線はルツボ内の原料融液に吸収されて熱となり、原料融液は加熱されるものの赤外線は吸収されるので、融液の下方に届く赤外線の光量は次第に少なくなり、熱に変換されることも少なくなり、温度上昇が抑えられる。【０１４０】
このような単結晶製造方法は、いわゆる種子単結晶を使用して大型単結晶を製造するブリッジマン法と呼ばれる製造方法の基本理念と同じである。ただし、ブリッジマン法では全ての原料を最初に融解させてからルツボの底部から上方に向かって単結晶化を進めるので、製品には上下方向に偏析に伴う添加物濃度の変動が生じてしまう。【０１４１】
本発明の単結晶製造方法では、ルツボ内に赤外線を照射して融液相を形成させる。この際、上側の温度は下側の温度よりも高くなり、下側の単結晶との固液界面温度はこの融液相からの固相の析出温度と同一となる。【０１４２】
このようにして形成される融液相に原料融液が供給されて成る混合融液相の厚みが増すと、混合融液相に赤外線が吸収されるので、混合融液相の下部まで到達する赤外線量が少なくなり、温度が下がって混合融液相からの固相の析出が開始される。【０１４３】
このようにして粒状原料の融解容器への投入，融解，ルツボ内への滴下、ルツボ内での混合融液相からの固相の析出（すなわち単結晶成長）を継続させ、融解容器への所定の粒状原料の投入が終了したら、赤外線の光量を徐々に減らし、残った混合融液相が完全に固化したら、全体を室温まで徐冷して製品を取り出す。【０１４４】
これにより、添加物濃度を垂直方向，水平方向のいずれに対しても最適組成で均質化した高品質な大型単結晶を得ることができる。
本製造方法で均質組成の単結晶を製造するには、混合融液相の組成と量および温度は一定に維持される必要がある。所定の温度よりも高すぎる場合には混合融液相の厚みが増え、低すぎる場合には混合融液相の厚みは薄くなる。それでも赤外線の照射量が一定に維持されると混合融液相の厚みはせいぜい２０〜３０ｍｍ程度に過ぎないので、直ぐにその温度条件に合致した定常状態になる。【０１４５】
定常状態では投入される原料融液の組成と量に見合った組成と量の単結晶が固化するので、得られる単結晶の組成は所定の組成で均質となる。このことは本製造方法が最も優れている利点であり、極めて制御性の高い製造方法であることを示している。【０１４６】
また結晶製造の最終期、すなわち粒状原料の融解容器への投入が終了後、残った混合融液相を固化させた部位の添加物濃度は、次第に濃く成り均質にはならないが、この部位の厚みはせいぜい３０ｍｍ程度なので製品全体の歩留まりの劣化を抑止することができる。
【発明の効果】
【０１４７】
本発明の単結晶製造装置および単結晶製造方法によれば、最適組成の添加物を均質に含有する粒状原料を所定の供給速度で供給することにより、垂直方向，水平方向のいずれに対しても最適濃度組成で均質化した大型の単結晶を製造することができる。【０１４８】
さらには、粒状原料融解容器の温度を最適に維持すると同時に、粒状原料融解容器を融解部と融液保持部とを有する構造とすることにより、未融解の粒状原料がルツボ内に供給されてしまうことを抑止することができる。【０１４９】
原料融液中に未融解の粒状原料が混在すると、粒状原料のサイズが十分小さい場合には、結晶成長界面に付着した部位では結晶成長が抑止され負結晶が形成されてしまうことがある。粒状原料のサイズが大きい場合には、ここから新たな微結晶が成長し、全体が多結晶となってしまうことがある。【０１５０】
したがって、粒状原料融解容器を融解部と融液保持部とを有する構造として、未融解の粒状原料がルツボ内に供給されることを抑止することは、最高品質の単結晶を得るうえで非常に重要である。
【図面の簡単な説明】
【０１５１】
【図１】図１は、本発明の一実施形態における単結晶製造装置の概略図である。
【図２】図２は、本発明の他の実施形態における単結晶製造装置の概略図である。
【図３】図３は、本発明の一実施形態におけるボート型の粒状原料融解容器の概略図である。
【図４】図４は、本発明の他の実施形態における二重構造（傘状構造）の粒状原料融解容器の概略図である。
【図５】図５は、本発明の他の実施形態における簡易型の粒状原料融解容器の概略図である。
【図６】図６は、本発明の単結晶製造装置を用いて単結晶を製造する工程図である。
【発明を実施するための形態】
【０１５２】
以下、本発明の実施形態（実施例）を図面に基づいてより詳細に説明する。
本発明の単結晶製造装置および単結晶製造方法は、例えば直径が１０００〜２０００ｍｍを超えるような大型の単結晶を、最適な組成に均質化しながら高効率に製造するためのものである。
【０１５３】
また、本明細書中で「種子単結晶」とは、単結晶製造装置を使用して大口径の単結晶を製造するに当たり、結晶の最初の形態を指すものである。この種子単結晶から育成され全体が同一の方位を維持したものを「単結晶」と呼ぶ。これに対して個々には単結晶であるが、それぞれが別の方位を有するものが集合したものを「多結晶」と呼ぶ。
【０１５４】
多結晶の場合には、個々の単結晶同士の境界部では結晶としての方位がズレているので、発電効率の劣化に繋がるなどの不都合が生じる。したがって高性能なシリコン基板としては、全体が同一の方位でこのような結晶粒界（グレインバウンダリー）を含まない単結晶であることが望ましい。
【０１５５】
さらに、本明細書中で「粒状原料」とは、製造される単結晶の元となる原料を粉末（粒）化したものである。なお、「粒状原料」には、粒状結晶母材と粒状添加物とが含まれる。
【０１５６】
また、添加物を含む単結晶を製造する場合には、結晶中の添加物濃度とこの濃度の結晶（固体）が析出する融液の組成は一致せず、この、融液中の濃度とこの融液から析出する固体中の添加物濃度の比を分配係数と呼ぶ。シリコンの場合には添加物としてリンを使用する場合にはリンの分配係数は０．３５程度と言われている。
さらに、図中において、粒状原料を示す粒の大きさや形状、原料融液６７を示す滴の大きさや滴の形状は、特に限定されるものではないものである。
【０１５７】
＜単結晶製造装置１０＞
図１に示したように、本実施例の単結晶製造装置１０は、最適添加物組成のシリコン単結晶を製造する場合を想定したものである。
【０１５８】
単結晶製造装置１０は、内部を真空排気し、アルゴンガスなどの不活性ガス雰囲気を保持することのできる密閉チャンバー１１の底部に、ルツボ台１９とルツボ回転機構２０とルツボ上下移動機構２２とが設置されており、ルツボ台１９の上に、断面形状が略円形の単結晶製造用ルツボとして石英製の石英ルツボ１２と、この石英ルツボ１２の外側に石英ルツボ１２を機械的に保持するカーボン製保持具１６が設けてある。
【０１５９】
さらにカーボン製保持具１６の外側には、石英ルツボ１２を加熱する補助加熱装置１７が設けられており、補助加熱装置１７の外側には断熱材１８が配置されている。密閉チャンバー１１は水冷構造であり、内部の雰囲気調整を効率的に行えるものである。
【０１６０】
一方、密閉チャンバー１１内の上方には、粒状原料５２を収納するホッパー３３が配置されている。ホッパー３３は下方に開口部を有しており、内部に回転機構付きのポリプロピレンで被覆した螺旋棒（図示せず）を配置して、使用中は常時、回転されている。この螺旋棒の回転により、ホッパー３３内の粒状原料５２中に空洞が生じて安定した供給ができなくなる、いわゆる空洞化現象の発生を抑止することができる。
なお、ホッパー３３の下部の開口部は密閉チャンバー１１と直結しており、ホッパー３３内と密閉チャンバー１１内とが、常に同じ雰囲気となるように構成されている。
【０１６１】
さらにはホッパー３３の開口部の側方には、粒状原料掻き出し装置（以下、単に掻き出し装置とも称する。）４８が設けてある。掻き出し装置４８は、棒の先端部にプロピレンで被覆したスプーンのような形状の容器が取り付けられており、ホッパー３３の開口部にこの棒を挿入し、容器上に粒状原料５２を載せたまま引き出して棒を半回転させることで、容器内の粒状原料５２をホッパー３３の下部に位置する粒状原料定量供給装置（以下、単に定量供給装置とも称する。）５０上に供給できるようになっている。
【０１６２】
定量供給装置５０は、粒状原料５２の重量を測定しながら所定の供給量の調整を行い、所定の供給量を、下方の供給位置調整機能付きの供給管５１に供給する。図中、符号６０は、位置調整機構である。
【０１６３】
またホッパー３３は、本実施形態においては、無添加粒状シリコンと、添加物が高濃度に添加された粒状原料とが、最適組成に混合された粒状混合物を収容しており、これにより粒状原料５２の組成割合を確実に一定に維持することができる。
【０１６４】
なお本実施形態ではホッパー３３を単独で使用しているが、これに限定されるものではなく、例えば無添加粒状シリコンを収容するホッパーと、添加物を高濃度に添加した粒状原料を収容するホッパーと、を別々に設けても良いものである。
【０１６５】
このようなホッパー３３の上端には、粒状原料５２を収容する収容容器４７が着脱自在に取り付けられるよう、公知の着脱機構４６が設けられている。なお着脱機構４６は、着脱機構４６内および収容容器４７内の雰囲気を任意に調製する雰囲気調整機能を備えたものである。図１は、収容容器４７がホッパー３３から取り外された状態となっている。
【０１６６】
このようにホッパー３３に対して着脱可能な収容容器４７を用いれば、単結晶製造装置１０を起動して単結晶を製造している最中であっても、随時、必要に応じて粒状原料５２をホッパー３３内に補給することができる。したがって、大型のホッパー３３を用いる必要が無く、単結晶製造装置１０の小型化を実現することができる。
【０１６７】
掻き出し装置４８から供給された粒状原料５２は、重量を測定しながら供給量を調節可能な機能を有する定量供給装置５０を用いて、所定の分量の粒状原料５２を供給管５１を介して粒状原料融解手段の粒状原料融解容器（以下、融解容器とも称する。）６２の所定の位置に供給する。
【０１６８】
供給管５１には、供給管５１の下端の出射口位置を調整する位置調整機構６０が付加されている。
粒状原料５２を融解する融解容器６２としては、粒状原料５２を融解する「融解部」と形成される融液を保持する「融液保持部」とが区分された多重構造を有し、未融解の粒状原料５２が原料融液６７と一緒に下方に供給されることのない機能を有していることが好ましい。
【０１６９】
融解容器６２の形状としては例えば図１，図３に示したようなボート型の融解容器６２と、図２，図４に示したような二重構造（傘状構造）の融解容器６２とが利用可能である。さらにはシリコン単結晶を製造する場合には図５に示したような簡易型の融解容器６２も利用可能である。
【０１７０】
まずボート型の融解容器６２は、図３に示したように、供給管５１から供給された粒状原料５２を受けるボート状容器６１が、高周波誘導加熱装置５５の内部に装着されており、ボート状容器６１内部には、下方に溝６６を有する隔離板６３が設けられ、隔離板６３によってボート状容器６１を、「融解部」と「融液保持部」とに区分けしている。
【０１７１】
なお、供給管５１を介してボート状容器６１内に供給される粒状原料５２は、直接、ボート状容器６１内に供給すれば良いが、粒状原料用漏斗５３を用いてボート状容器６１内に供給する方が、所定の位置に供給し易く好ましい。
【０１７２】
高周波誘導加熱装置５５の誘導加熱により、ボート状容器の温度が上昇し、粒状原料５２は加熱、融解され、得られた原料融液６７のみが隔離板６３の下方の溝６６を通って隣（図３では右隣）に移動し、貯留されるようになっている。なお、粒状原料５２を融解するにはシリコン粒状原料の融点よりも１００℃以上の高温で迅速に融解する。
【０１７３】
この時、粒状原料５２の比重が原料融液６７よりも小さい場合は、粒状原料５２が原料融液６７に浮くので、下方の溝６６を通過することは避けられる。逆に粒状原料５２の比重が原料融液６７の比重よりも大きい場合は、粒状原料５２が原料融液６７の下部に留まることになる。
【０１７４】
そして、ボート状容器６１内に貯留された原料融液６７は、ボート状容器６１に設けられた排出口６８の高さに達すると、排出口６８から外部に流出し、下方の石英ルツボ１２内に滴下される。なお、排出口６８から流出する原料融液６７は、図３に示したような原料融液用漏斗５４を介して下方の石英ルツボ１２内に滴下されるようにしても良い。
この際、このようなボート型の融解容器６２では、未融解の粒状原料５２が原料融液６７と一緒に下部に滴下することを抑止することができる。
【０１７５】
また、本単結晶製造装置１０においては、石英ルツボ１２中に滴下される原料融液６７中に未融解の粒状原料５２が残存していても、最終的には種子単結晶１４上に形成されている融液との混合融液を形成することができる。種子単結晶１４上でも、未融解の粒状原料５２は融液の上方に浮いて存在し、上方から赤外線の照射を受けるので、ここで融解して完全に消滅する。
【０１７６】
その結果、融液の下部に沈んで成長する単結晶と融液の界面に付着し、単結晶中に取り込まれて負結晶を形成したり、新たな微結晶の成因となったりする可能性は極めて低くなる。
【０１７７】
一方、二重構造（傘状構造）の融解容器６２は、図４に示したように融解皿６４と、その上に断面ハ字状に重ねられた隔離皿６５とからなり、融解皿６４と隔離皿６５との間で、粒状原料５２を融解する融解部と、形成される原料融液６７を保持する融液保持部と、が区分けされるよう構成されている。
【０１７８】
なお、融解皿６４内に供給された粒状原料５２を加熱する容器加熱装置としては、図２に示したように第２赤外線照射装置７２，８２が用いられ、第２赤外線照射装置７２，８２から赤外線７４，８５が融解容器６２に照射されるようになっている。
【０１７９】
第２赤外線照射装置７２，８２は、図２に示したように融解容器６２の上方と側方に配置することが好ましいが、上方と側方のいずれか一方であっても構わないものである。このような第２赤外線照射装置７２，８２としては、レーザ光照射装置を用いることが好ましいが、レーザ光照射装置以外にも、抵抗加熱装置（特にシリコン単結晶を製造する場合には、カーボン抵抗加熱装置）であっても良く、他には例えば赤外線ランプから発せられた赤外線を楕円面反射鏡の内側面で反射するように構成された照射手段であっても構わないものである。この場合、赤外線ランプとしては、ハロゲンランプ、キセノンランプなどが使用可能である。
【０１８０】
二重構造（傘状構造）の融解容器６２では第２赤外線照射装置７２，８２からの赤外線の照射により、粒状原料５２は加熱、融解され原料融液６７のみが、隔離皿６５の下端に設けられた溝６６を通って中心部に移動し、隔離皿６５内に貯留されるようになっている。
【０１８１】
この時、粒状原料５２の比重が原料融液６７よりも小さい場合は、粒状原料５２が原料融液６７に浮くので、下方の溝６６を通過することは避けられる。
逆に粒状原料５２の比重が原料融液６７の比重よりも大きい場合は、粒状原料５２が原料融液６７の下部に留まることになる。
【０１８２】
そして、隔離皿６５内に貯留された原料融液６７は、中心部に滞留し、中心部のパイプに設けられた排出口６８の高さに達すると、この排出口６８からパイプ内部に流出し、下方の石英ルツボ１２内に滴下される。この際、未融解の粒状原料５２が原料融液６７と一緒に下方に滴下することを抑止することができる。
【０１８３】
さらに簡易型の融解容器６２は、図５に示したように、上端部より粒状原料５２が収容されるとともに、下端部が石英ルツボ１２内の種子単結晶１４の上面の混合融液９１中に挿入される筒状部５７と、この筒状部５７の内部に設けられ、下端に開口を有する漏斗状部５８と、からなるものである。
【０１８４】
このような簡易型の融解容器６２は、特にシリコンの場合のように粒状原料５２の比重が原料融液６７の比重よりも小さい材料の場合には、未融解の粒状原料５２が筒状部５７内の融液の上方に浮くので、融解容器６２の外に出る粒状原料５２は殆ど無い。
【０１８５】
例え粒状原料５２が外に出たとしても、融液の上方に浮いているので、上方から照射される赤外線により加熱、融解され、成長中の結晶界面に付着して製品中に取り込まれる恐れは少ない。
なお、融解容器６２を加熱する容器加熱装置としては、図２に示した二重構造（傘状構造）の融解容器６２の場合と同じように第２赤外線照射装置７２，８２を用いれば良い。
【０１８６】
このようなボート型の融解容器６２，二重構造（傘状構造）の融解容器６２，簡易型の融解容器６２の素材としては、全部または一部が白金、イリジウム、石英、炭化ケイ素、カーボン、グラファイト、カーボンもしくはグラファイト材の表面を炭化ケイ素化したもの、または予めカーボンもしくはグラファイト材の表面を炭化ケイ素でコーティングしたものなどが材料に応じて選択、使用される。
【０１８７】
なお、二重構造（傘状構造）の融解容器６２は、融解容器回転機構７０により水平方向に回転される機能を有している。このように二重構造（傘状構造）の融解容器６２が回転すれば、供給管５１から供給される粒状原料５２が融解容器６２中に満遍なく供給されるので、粒状原料５２を確実に融解することができる。
【０１８８】
密閉チャンバー１１内の融解容器６２の下部に配置された石英ルツボ１２の底部には、中心に向かって下がる勾配が設けられており、底部の中心部には種子単結晶１４を収納する凹部１３が設けられている。
【０１８９】
石英ルツボ１２の底部に設けられた勾配は、中心部に向かって３〜６０度下がる勾配（傾斜角）、好ましくは５〜３０度下がる勾配（傾斜角）であることが好ましい。この勾配（傾斜角）を小さくするほどに途中から別の結晶が成長を開始してしまう恐れが増大する。勾配（傾斜角）を大きくし過ぎると、石英ルツボ１２の立壁部までの間の生成物は規格サイズ外となるので、製品歩留まりが劣化してしまう。
【０１９０】
また、石英ルツボ１２の底部の中心部に設けられた凹部１３は、例えば内径が２０ｃｍ程度、高さが２０ｃｍ程度であることが好ましい。ここに設置した種子単結晶１４の上部は上方からの赤外線２８の照射によって融解するものの、下方は融解せずに保持される。このように融解される範囲を調整し、種子単結晶１４が完全に融解してしまうことなく残存するようにすることにより、残存した種子単結晶１４からのみ単結晶の成長が継続されるように制御することで、大型の単結晶を製造することができる。
【０１９１】
本実施形態では、単結晶製造用ルツボとして石英ルツボ１２を使用しているが、ルツボ材は、製造される単結晶の材料に合わせて選択されるものであり、他にも例えば白金、モリブデン、イリジウム、カーボンなどが使用される。特にシリコン単結晶を製造する場合には、本実施形態のように、内側に離型剤を塗布した石英ルツボ１２が使用される。
【０１９２】
なお、石英ルツボ１２を配置しているルツボ台１９は、ルツボ回転機構２０で所定の速度で回転させることにより、石英ルツボ１２内に照射される赤外線の照射ムラを軽減し、石英ルツボ１２内に形成される融液相の温度を均質化することができる。
【０１９３】
さらにはルツボ台１９のルツボ上下移動機構２２により、石英ルツボ１２内に形成される融液相の高さ方向の位置を常に最適位置に制御することができる。
石英ルツボ１２内に設けられた種子単結晶１４の上面は、第１赤外線照射装置（本実施形態ではレーザ光照射装置）２６から照射される赤外線２８で融解され融液相が形成される。
【０１９４】
さらには添加物を含有する材料の単結晶製造を行う場合には、最適添加物濃度に調整した原料を使用し、この最適添加物濃度の固体と平衡状態で共存する融液相の組成に調整した原料塊を必要量、種子単結晶１４上に配置しておき、最初にこの原料塊と種子単結晶１４の上部を一緒に融解して混合融液相を形成させ、ここに原料融液６７を滴下してさらに混合融液を形成させ、単結晶製造を開始、継続することにより、所望の均質組成単結晶を製造することができる。
【０１９５】
ここで石英ルツボ１２内に設けられた種子単結晶１４上に形成される混合融液相は、石英ルツボ１２の底部の勾配に従って一定の厚みを維持しながら単結晶の製造が継続されると、混合融液相の周縁部の位置が中心から離れた位置に変動する。
【０１９６】
さらに密閉チャンバー１１の上部には、局所加熱用の第３赤外線照射装置（本実施形態ではレーザ光照射装置）３０が配置されている。混合融液相の周縁部の位置変動に合わせて、第３赤外線照射装置３０から照射される赤外線３２の照射位置が合うように、第３赤外線照射装置３０の照射位置の制御を行う。これにより石英ルツボ１２内に形成される混合融液相の周縁部を周囲温度よりも高く維持することができる。
【０１９７】
なお、図６（ａ）〜図６（ｆ）に示したように、混合融液９１の周縁部位置は単結晶製造の初期はルツボ中心部近傍にあるが、単結晶製造が進むにつれて外側に移動し、石英ルツボ１２の立壁部に達してからは定常状態となる。
【０１９８】
従ってこの局所加熱用の第３赤外線照射装置３０は、照射位置を変動する混合融液相の周縁部位置に合致させる機能を有している。
一方、石英ルツボ１２と赤外線照射装置２６，３０，７２，８２との間には、それぞれ赤外線透過窓２７，３１，７３，８４が設置されている。なお、赤外線透過窓２７，３１，７３，８４の材質は、赤外線を透過可能な材質で有れば特に限定されないが、例えば石英製であることが好ましい。
【０１９９】
本発明の単結晶製造装置１０は上記のように構成されており、特にボート型の融解容器６２と二重構造（傘状）の融解容器６２と簡易型の融解容器６２とを用いて、粒状原料５２を原料融液６７とし、原料融液６７のみが石英ルツボ１２内に供給されるようになっているので、結晶粒界を無くした大型の単結晶であって、さらに垂直方向，水平方向のいずれの方向に対しても組成が最適添加物濃度で均質であり、負結晶や離溶ラメラの少ない高品質な単結晶を製造することができる。
【０２００】
＜単結晶製造方法＞
次に、本発明の単結晶製造装置１０を用いた単結晶製造方法について説明する。
図６（ａ）に示したように、密閉チャンバー１１内に石英ルツボ１２を配置する。石英ルツボ１２の内表面には、離型剤を塗布しておく。これにより最終的に製造されたシリコンの単結晶にクラックが発生することを抑止することができる。
【０２０１】
そしてまず石英ルツボ１２の底部中心部近傍に設けた凹部１３内に、シリコンの種子単結晶１４と、種子単結晶１４上に最適添加物濃度の固体と共存する融液相形成に必要な組成と量の粒状原料塊１５を配置する。
【０２０２】
密閉チャンバー１１を密閉し、排気部（図示せず）により密閉チャンバー１１の内部の雰囲気が真空排気され、アルゴンガスなどの不活性の雰囲気ガスが密閉チャンバー１１内に導入される。
【０２０３】
一方、石英ルツボ１２は、補助加熱装置１７によって加熱が開始され、これにより石英ルツボ１２の外側周囲温度が１３００℃程度に加熱される。このとき補助加熱装置１７は、石英ルツボ１２の凹部１３から少し離反して設置されているので、種子単結晶１４に大きな熱が加えられることはない。
【０２０４】
次いで図６（ｂ）に示したように第１赤外線照射装置２６から赤外線２８を石英ルツボ１２中心部の種子単結晶１４上に照射し、融液相９０を形成させる。この際、配置してある種子単結晶１４の上面も一緒に融解するように赤外線２８の照射強度を調整する。
【０２０５】
融液相９０が形成されたら、融液相９０の周縁部に第３赤外線照射装置３０から赤外線３２を照射して、この周縁部の温度を周囲温度よりも少なくとも３℃以上、高く維持する。
【０２０６】
上方の粒状原料掻き出し装置４８、定量供給装置５０、第２赤外線照射装置７２，８２を作動させ、ホッパー３３内の最適組成の粒状原料５２を掻き出して、所定の供給速度で供給管５１から融解容器６２中に投入し、生じた原料融液６７を石英ルツボ１２中に滴下する。
【０２０７】
滴下された原料融液６７と種子単結晶１４上に形成されている融液とで混合融液９１が形成される。この混合融液９１の厚さが所定の厚みになると、その下方には第１赤外線照射装置２６から照射された赤外線２８が届き難くなるので、混合融液９１の下方にある固液界面近傍の温度が低下する。
【０２０８】
その結果、図６（ｃ）に示したように、石英ルツボ１２の凹部１３に配置した種子単結晶１４の上面に形成された混合融液９１から固相の析出、すなわち単結晶９２の製造が始まる。この時、種子単結晶１４の上面に形成される混合融液９１の周縁部には、第３赤外線照射装置３０から赤外線３２を照射して、種子単結晶１４以外からの微結晶の生成を抑止するか、または生成したとしても成長が抑止され単結晶からの成長が支配的となる工夫を維持する。
【０２０９】
さらに図６（ｄ）に示したように、最適添加物組成の粒状原料５２を融解容器６２へ継続して投入する。石英ルツボ１２の混合融液９１の下部での固相の析出が継続され、単結晶９２の成長が継続される。
【０２１０】
次いで図６（ｅ）に示したように、所定の粒状原料５２の供給を完了したら、赤外線照射装置２６，３０，７２，８２の出力を徐々に下げる。
そして図６（ｆ）に示したように、全体を完全な単結晶９２とする。
【０２１１】
単結晶９２が完成したら、徐々に温度を下げ、室温まで冷却してから密閉チャンバー１１を開き、石英ルツボ１２内の単結晶９２が製品として取り出される。
なお本実施形態では、全製造工程を通して単結晶９２の表面形状ができるだけ平坦に維持されるよう、赤外線２８の照射量分布を工夫している。それと同時に混合融液９１の周縁部に、第３赤外線照射装置３０により赤外線３２を照射することで、混合融液９１の周縁部の温度を、混合融液９１の全体の平均温度よりも３℃以上、好ましくは５℃以上高めている。
【０２１２】
このようにすることにより、石英ルツボ１２の内壁の、離型剤が塗布された部分からの微結晶の発生、もしくは発生した微結晶の成長を遅らせることができる。
本発明の単結晶製造装置１０および単結晶製造方法では、粒状結晶母材（粒状シリコン）と粒状添加物からなる粒状原料５２を最適組成に混合した粒状原料を使用している。この混合した最適組成の粒状原料をホッパー３３に収納し、ここから粒状原料掻き出し装置４８、定量供給装置５０を使用して供給管５１から融解容器６２内に粒状原料５２を落下させ、形成される原料融液６７のみを下方の石英ルツボ１２中に滴下することで粒状原料５２の供給、融解、単結晶としての固化までを連続的に行っている。
【０２１３】
すなわち定常状態では、粒状原料５２を連続的に融解容器６２内へ供給し、加熱，溶融して原料融液６７を得て、これを石英ルツボ１２内へ供給して単結晶９２を析出させているため、得られる単結晶９２の組成は最適組成の粒状原料５２の組成と同一となる。
【０２１４】
したがって生成される単結晶９２の組成を、最適組成で均質化させることができる。
これにより、太陽光発電に使用した際に高い変換効率を実現できる添加物濃度で均質な組成の高品質な単結晶が歩留まり良く製造でき、ひいては製造コストの削減に寄与することができる。
以上、本発明の単結晶製造装置１０およびこの単結晶製造装置１０を使用した単結晶製造方法について説明したが、本発明は上記実施形態に限定されないものである。
【０２１５】
また上記実施形態では、Ｎ型半導体を製造する場合には、無添加の高純度シリコンの粒状原料と、リンを高濃度に添加した粒状原料と、を所定の最適組成になるように混合した混合粒状原料を使用している。
【０２１６】
Ｐ型半導体を製造する場合には、無添加の高純度シリコンの粒状原料と、ホウ素を高濃度に添加した粒状原料と、を所定の最適組成になるように混合した混合粒状原料を使用している。
【０２１７】
さらに、高純度無添加粒状シリコンと、リンやホウ素などを高濃度に添加した粒状原料と、を別々に供給すれば、製品中の添加物の濃度を適宜変更できるという利点がある。しかしながら多くの場合、最適濃度は既知であるため、それに合わせた組成比の粒状原料（粒状シリコン＋粒状添加物）を作成し、一度に供給することが効率的である。
【０２１８】
また、上記実施形態では、粒状原料５２の粒度について特に言及していないが、粒状原料５２の粒度が大きすぎると、粒状原料５２を融解させるのに時間がかかってしまうことがある。逆に小さ過ぎると供給中に飛散するなどの不都合が発生し易くなる。
したがって、粒状原料５２の粒子の直径は０．１〜０．５ｍｍ程度の大きさであることが好ましい。
【０２１９】
また上記実施形態では、粒状結晶母材として高純度無添加シリコンの粒状原料を用いた場合を例に説明したが、これに限定されるものではなく、製造しようとする物質に合わせて用意した粒状原料５２を用いることができる。
【０２２０】
さらに上記実施形態では、赤外線の照射を行う赤外線照射装置２６，３０，７２，８２および融解容器６２、定量供給装置５０、粒状原料掻き出し装置４８、供給管５１等の各構成要素の数について、一つ設けた場合を例に説明しているが、各構成要素の数については、育成されて単結晶のサイズに合わせて複数設けても良く、適宜設定すれば良いものである。
【０２２１】
また上記実施形態において、ボート状の融解容器６２では、三重構造の様式を採用しているが、この構造は他にも可能であり、例えば図４に示したような融解容器６２にも可能である。
【０２２２】
さらに上記実施形態においては、粒状原料供給手段として、粒状原料掻き出し装置４８や供給管５１が用いられているが、これらは場合によっては無くても良く、この場合には定量供給装置５０から直接、融解容器６２へ粒状原料５２を供給すれば良いものである。
このように本発明の単結晶製造装置１０および単結晶製造方法は、本発明の目的を逸脱しない範囲で種々の変更が可能なものである。
【符号の説明】
【０２２３】
１０ 単結晶製造装置
１１ 密閉チャンバー
１２ 石英ルツボ
１３ 凹部
１４ 種子単結晶
１５ 粒状原料塊
１６ カーボン製保持具
１７ 補助加熱装置
１８ 断熱材
１９ ルツボ台
２０ ルツボ回転機構
２２ ルツボ上下移動機構
２６ 第１赤外線照射装置
２７ 赤外線透過窓
２８ 赤外線
３０ 第３赤外線照射装置
３１ 赤外線透過窓
３２ 赤外線
３３ ホッパー
４６ 着脱機構
４７ 収容容器
４８ 粒状原料掻き出し装置
５０ 粒状原料定量供給装置
５１ 供給管
５２ 粒状原料
５３ 粒状原料用漏斗
５４ 原料融液用漏斗
５５ 高周波誘導加熱装置
５７ 筒状部
５８ 漏斗状部
６０ 位置調整装置
６１ ボート状容器
６２ 粒状原料融解容器
６３ 隔離板
６４ 融解皿
６５ 隔離皿
６６ 溝
６７ 原料融液
６８ 排出口
７０ 融解容器回転機構
７２ 第２赤外線照射装置
８２ 第２赤外線照射装置
７３ 赤外線透過窓
７４ 赤外線
８４ 赤外線透過窓
８５ 赤外線
９０ 融液相
９１ 混合融液
９２ 単結晶
【図１】
2019186871.tif 000003
【図２】
2019186871.tif 000004
【図３】
2019186871.tif 000005
【図４】
2019186871.tif 000006
【図５】
2019186871.tif 000007
【図６】
2019186871.tif 000008
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
単結晶製造用ルツボ内に種子単結晶を設置しておき、粒状原料融解手段で粒状原料を溶融し得られた原料融液を前記単結晶製造用ルツボ内に供給し、前記種子単結晶上に固体として単結晶を析出させ、大型単結晶を製造する単結晶製造装置であって、
前記単結晶製造装置は、
前記粒状原料を一定量、下方に位置する粒状原料融解手段に供給する粒状原料供給手段と、
前記粒状原料供給手段から供給される粒状原料を加熱、融解して原料融液とし、下方に位置する前記単結晶製造用ルツボ内に前記原料融液を供給する粒状原料融解手段と、
前記種子単結晶が底部に設置される単結晶製造用ルツボと、前記単結晶製造用ルツボ内の種子単結晶の上面に赤外線を照射する第１赤外線照射装置と、を有する結晶化手段と、
を少なくとも備え、
前記種子単結晶の上面に赤外線を照射して形成される融液中に、前記粒状原料融解手段から供給される原料融液を落とし、形成される混合融液から単結晶を析出させるよう構成されていることを特徴とする単結晶製造装置。
【請求項２】
前記粒状原料供給手段が、
前記粒状原料を収容するホッパーと、
前記ホッパー内の粒状原料を所定の供給速度に調整して一定量を下方に供給する粒状原料定量供給装置と、
を有することを特徴とする請求項１に記載の単結晶製造装置。
【請求項３】
前記粒状原料供給手段が、
前記ホッパー内の粒状原料を掻き出して下方に供給する粒状原料掻き出し装置を有することを特徴とする請求項２に記載の単結晶製造装置。
【請求項４】
前記粒状原料供給手段が、
前記粒状原料定量供給装置から供給される粒状原料を下方の粒状原料融解手段の所定の位置に供給する供給管を有することを特徴とする請求項２または３に記載の単結晶製造装置。
【請求項５】
前記供給管の材質が、石英であることを特徴とする請求項４に記載の単結晶製造装置。
【請求項６】
前記ホッパーが、
前記粒状原料を収容する収容容器を着脱する着脱機構を有することを特徴とする請求項２に記載の単結晶製造装置。
【請求項７】
前記着脱機構が、
前記着脱機構内および収容容器内の雰囲気を任意に調製する雰囲気調整機能を有することを特徴とする請求項６に記載の単結晶製造装置。
【請求項８】
前記粒状原料融解手段と結晶化手段が、密閉チャンバー内に配設されていることを特徴とする請求項１〜７のいずれかに記載の単結晶製造装置。
【請求項９】
前記粒状原料供給手段が、密閉チャンバー内に配設されていることを特徴とする請求項２〜８のいずれかに記載の単結晶製造装置。
【請求項１０】
前記ホッパー内と前記密閉チャンバーとを連結する、もしくは前記ホッパー内と前記密閉チャンバーとを同一の雰囲気に調整する雰囲気調整装置を有することを特徴とする請求項９に記載の単結晶製造装置。
【請求項１１】
前記ホッパーが、
組成の異なる粒状原料をそれぞれ収納する複数のホッパーから構成されていることを特徴とする請求項２〜１０のいずれかに記載の単結晶製造装置。
【請求項１２】
前記粒状原料融解手段が、
前記粒状原料を受ける粒状原料融解容器と、
前記粒状原料融解容器を加熱し、前記粒状原料融解容器内の粒状原料を融解する容器加熱装置と、
を有することを特徴とする請求項１〜１１のいずれかに記載の単結晶製造装置。
【請求項１３】
前記粒状原料融解容器が、
前記粒状原料を加熱して融解する融解部と、
前記融解部で生成される融液のみを保持する融液保持部と、
を有することを特徴とする請求項１２に記載の単結晶製造装置。
【請求項１４】
前記粒状原料融解容器が、
ボート状容器と、
前記ボート状容器を前記融解部と融液保持部とに区分けする、下方に溝が設けられた隔離板と、
から成ることを特徴とする請求項１３に記載の単結晶製造装置。
【請求項１５】
前記粒状原料融解容器が、
融解皿と、
前記融解皿内に設けられ、断面ハ字状で下部に溝を有する隔離皿と、
からなり、
前記融解皿と隔離皿との間で、前記融解部と融液保持部とに区分けされるよう構成されていることを特徴とする請求項１３に記載の単結晶製造装置。
【請求項１６】
前記粒状原料融解容器が、
筒状部と、
前記筒状部の内部に設けられ、下端に開口を有する漏斗状部と、
からなり、
前記筒状部の内方が前記融解部とされ、前記筒状部の外方と漏斗状部との間が前記融液保持部とされることを特徴とする請求項１３に記載の単結晶製造装置。
【請求項１７】
前記容器加熱装置が、第２赤外線照射装置であることを特徴とする請求項１２〜１６のいずれかに記載の単結晶製造装置。
【請求項１８】
前記容器加熱装置が、高周波誘導加熱装置であることを特徴とする請求項１２〜１６のいずれかに記載の単結晶製造装置。
【請求項１９】
前記容器加熱装置が、抵抗加熱装置であることを特徴とする請求項１２〜１６のいずれかに記載の単結晶製造装置。
【請求項２０】
前記粒状原料融解容器が、
水平方向に回転する融解容器回転機構を有することを特徴とする請求項１５に記載の単結晶製造装置。
【請求項２１】
前記粒状原料融解容器の全部または一部が、
白金、イリジウム、石英、炭化ケイ素、カーボン、グラファイト、カーボンもしくはグラファイト材の表面を炭化ケイ素化したもの、または予めカーボンもしくはグラファイト材の表面を炭化ケイ素でコーティングしたものから成ることを特徴とする請求項１２〜２０のいずれかに記載の単結晶製造装置。
【請求項２２】
前記粒状原料供給手段を、複数有することを特徴とする請求項１〜２１のいずれかに記載の単結晶製造装置。
【請求項２３】
前記粒状原料融解手段を、複数有することを特徴とする請求項２２に記載の単結晶製造装置。
【請求項２４】
前記単結晶製造用ルツボが、
底部の中心部に凹部が設けられ、前記凹部内に種子単結晶が配置されるよう構成されていることを特徴とする請求項１〜２３のいずれかに記載の単結晶製造装置。
【請求項２５】
前記単結晶製造用ルツボの外側に、補助加熱装置が設けられていることを特徴とする請求項１〜２４のいずれかに記載の単結晶製造装置。
【請求項２６】
前記単結晶製造用ルツボの上部には、
前記単結晶製造用ルツボ内の融液および／または混合融液の周縁部近傍を加熱する第３赤外線照射装置が配設されていることを特徴とする請求項１〜２５のいずれかに記載の単結晶製造装置。
【請求項２７】
前記単結晶製造用ルツボの底部が、中心に向かって下方に傾斜していることを特徴とする請求項１〜２６のいずれかに記載の単結晶製造装置。
【請求項２８】
前記単結晶製造用ルツボの内壁には、離型剤が塗布されていることを特徴とする請求項１〜２７のいずれかに記載の単結晶製造装置。
【請求項２９】
前記単結晶製造用ルツボが、水平方向に回転するルツボ回転機構を有することを特徴とする請求項１〜２８のいずれかに記載の単結晶製造装置。
【請求項３０】
前記単結晶製造用ルツボが、所定の速度で上下方向に昇降する昇降手段を有することを特徴とする請求項１〜２９のいずれかに記載の単結晶製造装置。
【請求項３１】
製造しようとする単結晶材料の最適添加物組成の粒状原料を、粒状原料融解手段で融解し、得られた原料融液を下方の単結晶製造用ルツボ内に供給し、前記単結晶製造用ルツボ内に設置された種子単結晶上に、固体としての単結晶を析出させ、大型の単結晶を製造する単結晶製造方法であって、
前記単結晶製造用ルツボの上部に設けられた粒状原料供給手段を介して必要量の前記粒状原料を粒状原料融解手段に供給する工程と、
前記粒状原料融解手段に供給された粒状原料を、粒状原料融解手段で融解して原料融液とし、前記原料融液を下方の前記単結晶製造用ルツボ内に供給する工程と、
単結晶製造用ルツボ内の底部に設けられた種子単結晶の上面に赤外線を照射して融液を形成させ、さらに融液相の周縁部のみを加熱して、前記融液相の周縁部の温度を、前記融液相の周縁部を除く温度よりも高温に維持し、前記融液相中に原料融液を滴下させてなる混合融液相の下側から、前記種子単結晶上に固体として単結晶を析出させる工程と、
を少なくとも有することを特徴とする単結晶製造方法。
【請求項３２】
前記粒状原料が、粒状結晶母材と粒状添加物とからなることを特徴とする請求項３１に記載の単結晶製造方法。
【請求項３３】
添加物を添加した単結晶を製造する際に、
前記種子単結晶上に形成される融液の厚みが常に所定の厚みとなるように、前記種子単結晶の上面に照射される赤外線の強度を制御することを特徴とする請求項３１または３２に記載の単結晶製造方法。
【手続補正２】
【補正対象書類名】明細書
【補正対象項目名】００６５
【補正方法】変更
【補正の内容】
【００６５】
また、本発明の単結晶製造装置は、
前記粒状原料供給手段が、
前記粒状原料を収容するホッパーと、
前記ホッパー内の粒状原料を所定の供給速度に調整して一定量を下方に供給する粒状原料定量供給装置と、
を有することを特徴とする。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
単結晶製造用ルツボ内に種子単結晶を設置しておき、粒状原料融解手段で粒状原料を溶融し得られた原料融液を前記単結晶製造用ルツボ内に供給し、前記種子単結晶上に固体として単結晶を析出させ、大型単結晶を製造する単結晶製造装置であって、
前記単結晶製造装置は、
前記粒状原料を一定量、下方に位置する粒状原料融解手段に供給する粒状原料供給手段と、
前記粒状原料供給手段から供給される粒状原料を加熱、融解して原料融液とし、下方に位置する前記単結晶製造用ルツボ内に前記原料融液を供給する粒状原料融解手段と、
前記種子単結晶が底部に設置される単結晶製造用ルツボと、前記単結晶製造用ルツボ内の種子単結晶の上面に赤外線を照射する第１赤外線照射装置と、を有する結晶化手段と、
を少なくとも備え、
前記種子単結晶の上面に赤外線を照射して形成される融液中に、前記粒状原料融解手段から供給される原料融液を落とし、形成される混合融液から単結晶を析出させるよう構成され、
前記粒状原料融解手段が、
前記粒状原料を受ける粒状原料融解容器と、
前記粒状原料融解容器を加熱し、前記粒状原料融解容器内の粒状原料を融解する容器加熱装置と、
を有し、
前記粒状原料融解容器が、
前記粒状原料を加熱して融解する融解部と、
前記融解部で生成される融液のみを保持する融液保持部と、
を有し、
さらに前記粒状原料融解容器が、
ボート状容器と、
前記ボート状容器を前記融解部と融液保持部とに区分けする、下方に溝が設けられた隔離板と、
から成ることを特徴とする単結晶製造装置。
【請求項２】
単結晶製造用ルツボ内に種子単結晶を設置しておき、粒状原料融解手段で粒状原料を溶融し得られた原料融液を前記単結晶製造用ルツボ内に供給し、前記種子単結晶上に固体として単結晶を析出させ、大型単結晶を製造する単結晶製造装置であって、
前記単結晶製造装置は、
前記粒状原料を一定量、下方に位置する粒状原料融解手段に供給する粒状原料供給手段と、
前記粒状原料供給手段から供給される粒状原料を加熱、融解して原料融液とし、下方に位置する前記単結晶製造用ルツボ内に前記原料融液を供給する粒状原料融解手段と、
前記種子単結晶が底部に設置される単結晶製造用ルツボと、前記単結晶製造用ルツボ内の種子単結晶の上面に赤外線を照射する第１赤外線照射装置と、を有する結晶化手段と、
を少なくとも備え、
前記種子単結晶の上面に赤外線を照射して形成される融液中に、前記粒状原料融解手段から供給される原料融液を落とし、形成される混合融液から単結晶を析出させるよう構成され、
前記粒状原料融解手段が、
前記粒状原料を受ける粒状原料融解容器と、
前記粒状原料融解容器を加熱し、前記粒状原料融解容器内の粒状原料を融解する容器加熱装置と、
を有し、
前記粒状原料融解容器が、
前記粒状原料を加熱して融解する融解部と、
前記融解部で生成される融液のみを保持する融液保持部と、
を有し、
さらに前記粒状原料融解容器が、
融解皿と、
前記融解皿内に設けられ、断面ハ字状で下部に溝を有する隔離皿と、
からなり、
前記融解皿と隔離皿との間で、前記融解部と融液保持部とに区分けされるよう構成されていることを特徴とする単結晶製造装置。
【請求項３】
前記粒状原料供給手段が、
前記粒状原料を収容するホッパーと、
前記ホッパー内の粒状原料を所定の供給速度に調整して一定量を下方に供給する粒状原料定量供給装置と、
を有することを特徴とする請求項１または２に記載の単結晶製造装置。
【請求項４】
前記粒状原料供給手段が、
前記ホッパー内の粒状原料を掻き出して下方に供給する粒状原料掻き出し装置を有することを特徴とする請求項３に記載の単結晶製造装置。
【請求項５】
前記粒状原料供給手段が、
前記粒状原料定量供給装置から供給される粒状原料を下方の粒状原料融解手段の所定の位置に供給する供給管を有することを特徴とする請求項３または４に記載の単結晶製造装置。
【請求項６】
前記供給管の材質が、石英であることを特徴とする請求項５に記載の単結晶製造装置。
【請求項７】
前記ホッパーが、
前記粒状原料を収容する収容容器を着脱する着脱機構を有することを特徴とする請求項３に記載の単結晶製造装置。
【請求項８】
前記着脱機構が、
前記着脱機構内および収容容器内の雰囲気を任意に調製する雰囲気調整機能を有することを特徴とする請求項７に記載の単結晶製造装置。
【請求項９】
前記粒状原料融解手段と結晶化手段が、密閉チャンバー内に配設されていることを特徴とする請求項３〜８のいずれかに記載の単結晶製造装置。
【請求項１０】
前記粒状原料供給手段が、密閉チャンバー内に配設されていることを特徴とする請求項３〜９のいずれかに記載の単結晶製造装置。
【請求項１１】
前記ホッパー内と前記密閉チャンバーとを連結する、もしくは前記ホッパー内と前記密閉チャンバーとを同一の雰囲気に調整する雰囲気調整装置を有することを特徴とする請求項１０に記載の単結晶製造装置。
【請求項１２】
前記ホッパーが、
組成の異なる粒状原料をそれぞれ収納する複数のホッパーから構成されていることを特徴とする請求項３〜１１のいずれかに記載の単結晶製造装置。
【請求項１３】
前記容器加熱装置が、第２赤外線照射装置であることを特徴とする請求項１〜１２のいずれかに記載の単結晶製造装置。
【請求項１４】
前記容器加熱装置が、高周波誘導加熱装置であることを特徴とする請求項１〜１２のいずれかに記載の単結晶製造装置。
【請求項１５】
前記容器加熱装置が、抵抗加熱装置であることを特徴とする請求項１〜１２のいずれかに記載の単結晶製造装置。
【請求項１６】
前記粒状原料融解容器が、
水平方向に回転する融解容器回転機構を有することを特徴とする請求項２に記載の単結晶製造装置。
【請求項１７】
前記粒状原料融解容器の全部または一部が、
白金、イリジウム、石英、炭化ケイ素、カーボン、グラファイト、カーボンもしくはグラファイト材の表面を炭化ケイ素化したもの、または予めカーボンもしくはグラファイト材の表面を炭化ケイ素でコーティングしたものから成ることを特徴とする請求項１〜１６のいずれかに記載の単結晶製造装置。
【請求項１８】
前記粒状原料供給手段を、複数有することを特徴とする請求項１〜１７のいずれかに記載の単結晶製造装置。
【請求項１９】
前記粒状原料融解手段を、複数有することを特徴とする請求項１８に記載の単結晶製造装置。
【請求項２０】
前記単結晶製造用ルツボが、
底部の中心部に凹部が設けられ、前記凹部内に種子単結晶が配置されるよう構成されていることを特徴とする請求項１〜１９のいずれかに記載の単結晶製造装置。
【請求項２１】
前記単結晶製造用ルツボの外側に、補助加熱装置が設けられていることを特徴とする請求項１〜２０のいずれかに記載の単結晶製造装置。
【請求項２２】
前記単結晶製造用ルツボの上部には、
前記単結晶製造用ルツボ内の融液および／または混合融液の周縁部近傍を加熱する第３赤外線照射装置が配設されていることを特徴とする請求項１〜２１のいずれかに記載の単結晶製造装置。
【請求項２３】
前記単結晶製造用ルツボの底部が、中心に向かって下方に傾斜していることを特徴とする請求項１〜２２のいずれかに記載の単結晶製造装置。
【請求項２４】
前記単結晶製造用ルツボの内壁には、離型剤が塗布されていることを特徴とする請求項１〜２３のいずれかに記載の単結晶製造装置。
【請求項２５】
前記単結晶製造用ルツボが、水平方向に回転するルツボ回転機構を有することを特徴とする請求項１〜２４のいずれかに記載の単結晶製造装置。
【請求項２６】
前記単結晶製造用ルツボが、所定の速度で上下方向に昇降する昇降手段を有することを特徴とする請求項１〜２５のいずれかに記載の単結晶製造装置。
【手続補正３】
【補正対象書類名】明細書
【補正対象項目名】０００１
【補正方法】変更
【補正の内容】
【０００１】
本発明は、例えば直径１０００〜２０００ｍｍを超えるような大型の単結晶を、最適な組成に均質化しながら高効率に製造する単結晶製造装置に関する。
【国際調査報告】
2019186871.tif 000009
2019186871.tif 000010
2019186871.tif 000011
2019186871.tif 000012